(57)【要約】【課題】線熱膨張係数が低く、反りを抑制でき、加熱及び冷却を繰り返しても高い密着性が得られる硬化物を得ることができ、且つ、圧縮成型性に優れる樹脂組成物を提供する。【解決手段】（Ａ）４５℃で粘度が２０Ｐａ・ｓ以下であり、かつ、分子内にアルケン骨格を有するエポキシ樹脂、（Ｂ）無機充填材、及び（Ｃ）硬化剤を含む、樹脂組成物。【選択図】なし【特許請求の範囲】
【請求項１】
（Ａ）４５℃で粘度が２０Ｐａ・ｓ以下であり、かつ、分子内にアルケン骨格を有するエポキシ樹脂、
（Ｂ）無機充填材、及び
（Ｃ）硬化剤を含む、樹脂組成物。
【請求項２】
（Ａ）成分が、分子内にポリブタジエン構造を有する、請求項１記載の樹脂組成物。
【請求項３】
（Ａ）成分が、４５℃で粘度が１５Ｐａ・ｓ以下である、請求項１又は２記載の樹脂組成物。
【請求項４】
（Ａ）成分の含有量が、樹脂組成物の不揮発成分１００質量％に対して、０．２質量％〜１０質量％である、請求項１〜３のいずれか一項に記載の樹脂組成物。
【請求項５】
（Ｂ）成分の平均粒径が、０．１μｍ〜１０μｍである、請求項１〜４のいずれか一項に記載の樹脂組成物。
【請求項６】
（Ｃ）成分が、酸無水物系硬化剤又はフェノール系硬化剤である、請求項１〜５のいずれか一項に記載の樹脂組成物。
【請求項７】
更に、（Ａ）成分以外の（Ｄ）エポキシ樹脂を含む、請求項１〜６のいずれか一項に記載の樹脂組成物。
【請求項８】
更に、（Ｅ）硬化促進剤を含む、請求項１〜７のいずれか一項に記載の樹脂組成物。
【請求項９】
半導体封止用又は絶縁層用の樹脂組成物である、請求項１〜８のいずれか一項に記載の樹脂組成物。
【請求項１０】
液状の樹脂組成物である、請求項１〜９のいずれか一項に記載の樹脂組成物。
【請求項１１】
支持体と、該支持体上に設けられた請求項１〜１０のいずれか１項に記載の樹脂組成物を含む樹脂組成物層と、を有する樹脂シート。
【請求項１２】
請求項１〜１０のいずれか１項に記載の樹脂組成物の硬化物により形成された絶縁層を含む、回路基板。
【請求項１３】
請求項１２記載の回路基板と、前記回路基板に搭載された半導体チップとを含む、半導体チップパッケージ。
【請求項１４】
半導体チップと、前記半導体チップを封止する請求項１〜１０のいずれか一項に記載の樹脂組成物の硬化物とを含む、半導体チップパッケージ。
【発明の詳細な説明】
【技術分野】
【０００１】
本発明は、樹脂組成物に関する。さらには、本発明は、樹脂組成物を使用した、樹脂シート、回路基板、及び半導体チップパッケージに関する。
【背景技術】
【０００２】
近年、スマートフォン、タブレット型デバイスといった小型の高機能電子機器の需要が増大しており、それに伴い、これら小型の電子機器に用いられる半導体チップパッケージ用絶縁層も更なる高機能化が求められている。このような絶縁層としては、例えば、樹脂組成物を硬化して形成されるものが知られている（例えば特許文献１及び２参照）。
【先行技術文献】
【特許文献】
【０００３】
【特許文献１】特開２０１４−５５２３３号公報
【特許文献２】国際公開第２０１４／１５７４４６号
【発明の概要】
【発明が解決しようとする課題】
【０００４】
絶縁層は、電気信号ロスを軽減するためには、誘電正接が低いことが求められる。そこで検討した結果、本発明者は、分子内にアルケン骨格を有するエポキシ樹脂を含む樹脂組成物を用いることにより、誘電正接が低い絶縁層が得られることを見い出した。ところが、本発明者が更に検討を進めたところ、分子内にアルケン骨格を有するエポキシ樹脂を含む樹脂組成物は、圧縮成型性が低いことが判明した。圧縮成型性が低い樹脂組成物は、圧縮成型法によって樹脂組成物層を形成しようとする場合に、樹脂組成物を隅々まで充填することが難しい。
【０００５】
また、近年、より小型の半導体チップパッケージが求められており、よって、半導体チップパッケージに用いる絶縁層は、更に薄くすることが求められる。このため、線熱膨張係数（Ｃｏｅｆｆｉｃｉｅｎｔ  ｏｆ  Ｔｈｅｒｍａｌ  Ｅｘｐａｎｓｉｏｎ。ＣＴＥ、熱膨張率ということがある）が低く、反りの抑制が可能な絶縁層の開発が望まれている。さらに、絶縁層には、加熱及び冷却を繰り返した後でも高い密着性が得られることが求められており、例えば、シリコンチップと密着した絶縁層は加熱及び冷却を繰り返してもシリコンチップから剥がれ難いことが求められる。ところが、分子内にアルケン骨格を有するエポキシ樹脂を含む従来の樹脂組成物は、線熱膨張係数、反り及び密着性の評価において、満足できる性能は達成されていなかった。
【０００６】
絶縁層を形成するために用いられる樹脂組成物は、半導体チップパッケージの封止材として用いることも考えられる。例えば、半導体チップパッケージにおいて半導体チップを封止する封止層として、樹脂組成物を硬化した硬化物を用いることが考えられる。前記の課題は、樹脂組成物を半導体チップパッケージの封止材として用いる場合にも、同様に生じるものであった。
【０００７】
本発明は、前記の課題に鑑みて創案されたもので、線熱膨張係数が低く、反りを抑制でき、加熱及び冷却を繰り返しても高い密着性が得られる硬化物を得ることができ、且つ、圧縮成型性に優れる樹脂組成物；前記の樹脂組成物を含む樹脂組成物層を有する樹脂シート；前記の樹脂組成物の硬化物によって形成された絶縁層を含む回路基板；並びに、前記の樹脂組成物の硬化物を含む半導体チップパッケージ；を提供することを目的とする。
【課題を解決するための手段】
【０００８】
本発明者は、前記の課題を解決するべく鋭意検討した結果、（Ａ）４５℃で所定範囲の粘度を有し、かつ、分子内にアルケン骨格を有するエポキシ樹脂、（Ｂ）無機充填材、及び（Ｃ）硬化剤を組み合わせて含む樹脂組成物により、前記の課題を解決できることを見い出し、本発明を完成させた。
すなわち、本発明は、下記のものを含む。
【０００９】
〔１〕  （Ａ）４５℃で粘度が２０Ｐａ・ｓ以下であり、かつ、分子内にアルケン骨格を有するエポキシ樹脂、
（Ｂ）無機充填材、及び
（Ｃ）硬化剤を含む、樹脂組成物。
〔２〕  （Ａ）成分が、分子内にポリブタジエン構造を有する、〔１〕記載の樹脂組成物。
〔３〕  （Ａ）成分が、４５℃で粘度が１５Ｐａ・ｓ以下である、〔１〕又は〔２〕記載の樹脂組成物。
〔４〕  （Ａ）成分の含有量が、樹脂組成物の不揮発成分１００質量％に対して、０．２質量％〜１０質量％である、〔１〕〜〔３〕のいずれか一項に記載の樹脂組成物。
〔５〕  （Ｂ）成分の平均粒径が、０．１μｍ〜１０μｍである、〔１〕〜〔４〕のいずれか一項に記載の樹脂組成物。
〔６〕  （Ｃ）成分が、酸無水物系硬化剤又はフェノール系硬化剤である、〔１〕〜〔５〕のいずれか一項に記載の樹脂組成物。
〔７〕  更に、（Ａ）成分以外の（Ｄ）エポキシ樹脂を含む、〔１〕〜〔６〕のいずれか一項に記載の樹脂組成物。
〔８〕  更に、（Ｅ）硬化促進剤を含む、〔１〕〜〔７〕のいずれか一項に記載の樹脂組成物。
〔９〕  半導体封止用又は絶縁層用の樹脂組成物である、〔１〕〜〔８〕のいずれか一項に記載の樹脂組成物。
〔１０〕  液状の樹脂組成物である、〔１〕〜〔９〕のいずれか一項に記載の樹脂組成物。
〔１１〕  支持体と、該支持体上に設けられた〔１〕〜〔１０〕のいずれか１項に記載の樹脂組成物を含む樹脂組成物層と、を有する樹脂シート。
〔１２〕  〔１〕〜〔１０〕のいずれか１項に記載の樹脂組成物の硬化物により形成された絶縁層を含む、回路基板。
〔１３〕  〔１２〕記載の回路基板と、前記回路基板に搭載された半導体チップとを含む、半導体チップパッケージ。
〔１４〕  半導体チップと、前記半導体チップを封止する〔１〕〜〔１０〕のいずれか一項に記載の樹脂組成物の硬化物とを含む、半導体チップパッケージ。
【発明の効果】
【００１０】
本発明によれば、線熱膨張係数が低く、反りを抑制でき、加熱及び冷却を繰り返しても高い密着性が得られる硬化物を得ることができ、且つ、圧縮成型性に優れる樹脂組成物；前記の樹脂組成物を含む樹脂組成物層を有する樹脂シート；前記の樹脂組成物の硬化物によって形成された絶縁層を含む回路基板；並びに、前記の樹脂組成物の硬化物を含む半導体チップパッケージ；を提供できる。
【図面の簡単な説明】
【００１１】
【図１】図１は、本発明の第二実施形態に係る半導体チップパッケージの一例としてのＦａｎ−ｏｕｔ型ＷＬＰを模式的に示す断面図である。
【発明を実施するための形態】
【００１２】
以下、実施形態及び例示物を示して、本発明について詳細に説明する。ただし、本発明は、以下に挙げる実施形態及び例示物に限定されるものでは無く、本発明の特許請求の範囲及びその均等の範囲を逸脱しない範囲において任意に変更して実施しうる。
【００１３】
以下の説明において、樹脂組成物の「樹脂成分」とは、樹脂組成物に含まれる不揮発成分のうち、無機充填材を除いた成分をいう。
【００１４】
［１．樹脂組成物の概要］
本発明の樹脂組成物は、（Ａ）４５℃で所定の範囲の粘度を有し、かつ、分子内にアルケン骨格を有するエポキシ樹脂、（Ｂ）無機充填材、及び、（Ｃ）硬化剤を含む。以下の説明において、（Ａ）成分としての「４５℃で所定の範囲の粘度を有し、かつ、分子内にアルケン骨格を有するエポキシ樹脂」を、「（Ａ）エポキシ樹脂」ということがある。
【００１５】
前記の（Ａ）成分、（Ｂ）成分及び（Ｃ）成分を組み合わせて含むことにより、樹脂組成物は、圧縮成型性に優れ、且つ、線熱膨張係数が低く、反りを抑制でき、加熱及び冷却を繰り返しても高い密着性を発揮できる硬化物が得られるという、本発明の所望の効果を得ることができる。この樹脂組成物の硬化物は、その優れた特性を活かして、半導体チップパッケージの絶縁層及び封止材として好ましく用いることができる。
【００１６】
また、前記の樹脂組成物は、（Ａ）成分、（Ｂ）成分及び（Ｃ）成分に組み合わせて、更に任意の成分を含んでいてもよい。任意の成分としては、例えば、（Ａ）エポキシ樹脂以外の（Ｄ）エポキシ樹脂、（Ｅ）硬化促進剤、などが挙げられる。
【００１７】
［２．（Ａ）エポキシ樹脂］
（Ａ）エポキシ樹脂は、４５℃で所定の範囲の粘度を有する。（Ａ）エポキシ樹脂の４５℃での具体的な粘度は、通常２０Ｐａ・ｓ以下、好ましくは１５Ｐａ・ｓ以下、より好ましくは１０Ｐａ・ｓ以下、特に好ましくは６．０Ｐａ・ｓ以下である。このような粘度を有する（Ａ）エポキシ樹脂を用いることにより、樹脂組成物の圧縮成型性を改善できる。更に、このような粘度の（Ａ）エポキシ樹脂を用いることにより、線熱膨張係数が低く、反りを抑制でき、且つ、加熱及び冷却を繰り返しても高い密着性を発揮できる硬化物を得ることができる。（Ａ）エポキシ樹脂の４５℃での粘度の下限は、特段の制限は無いが、例えば、１Ｐａ・ｓ以上、２Ｐａ・ｓ以上、３Ｐａ・ｓ以上などでありうる。
【００１８】
（Ａ）エポキシ樹脂の粘度は、実施例に記載の測定方法によって、測定できる。
【００１９】
また、（Ａ）エポキシ樹脂は、分子内にアルケン骨格を有する。ここで、アルケン骨格とは、下記式（１）で表される構造を示す。式（１）に示される炭素原子の結合手が結合する先の原子に制限は無いが、通常は、水素原子又は炭素原子である。このようにアルケン骨格を有する（Ａ）エポキシ樹脂を用いることにより、通常、樹脂組成物の硬化物の誘電正接を低くできる。さらには、通常は、硬化物の絶縁性を向上させたり、吸湿性を低くしたりすることが可能である。
【００２０】
【化１】
2019014843.tif 000002
【００２１】
（Ａ）エポキシ樹脂は、その分子の主鎖にアルケン骨格を有していてもよく、その分子の側鎖にアルケン骨格を有していてもよく、その分子の主鎖及び側鎖の両方にアルケン骨格を有していてもよい。中でも、本発明の所望の効果を顕著に得る観点、及び、硬化物の誘電正接を効果的に低くする観点から、その分子の側鎖にアルケン骨格を有することが好ましい。
【００２２】
アルケン骨格を有する（Ａ）エポキシ樹脂は、通常、アルケン骨格を有する構造単位をその分子内に含む。この構造単位としては、本発明の所望の効果を顕著に得る観点、及び、硬化物の誘電正接を効果的に低くする観点から、アルケン骨格を有する２価の炭化水素基が好ましく、アルケン骨格を有する２価の脂肪族炭化水素基がより好ましく、アルケン骨格を有する２価の鎖状脂肪族炭化水素基が特に好ましい。
【００２３】
アルケン骨格を有する前記の構造単位の炭素原子数は、本発明の所望の効果を顕著に得る観点、及び、硬化物の誘電正接を効果的に低くする観点から、好ましくは２以上、より好ましくは３以上、特に好ましくは４以上であり、好ましくは１０以下、より好ましくは８以下、特に好ましくは６以下である。
【００２４】
特に、本発明の所望の効果を顕著に得る観点、及び、硬化物の誘電正接を効果的に低くする観点から、アルケン骨格を有する前記の構造単位は、アルケニル基を含むことが好ましい。このアルケニル基の炭素原子数は、本発明の所望の効果を顕著に得る観点、及び、硬化物の誘電正接を効果的に低くする観点から、通常２以上であり、好ましくは６以下、より好ましくは４以下、特に好ましくは３以下である。このようなアルケニル基の例としては、ビニル基、１−プロペニル基、２−プロペニル基、などが挙げられる。
【００２５】
アルケン骨格を有する前記の構造単位として、好ましい例としては、下記式（２）又は式（３）に示す構造単位が挙げられる。式（２）で表される構造単位、及び、式（３）で表される構造単位は、いずれも、ブタジエンの重合によって形成することができる。具体的には、式（２）で表される構造単位は、ブタジエンの１，２−付加重合によって形成できる構造単位である。また、式（３）で表される構造単位は、ブタジエンの１，４−付加重合によって形成できる構造単位である。この中でも、本発明の所望の効果を顕著に得る観点、及び、硬化物の誘電正接を効果的に低くする観点から、式（２）で表される構造単位が好ましい。
【００２６】
【化２】
2019014843.tif 000003
【００２７】
（Ａ）エポキシ樹脂の分子が含むアルケン骨格を有する前記の構造単位の数は、１個でもよく、２個以上でもよい。本発明の所望の効果を顕著に得る観点、及び、硬化物の誘電正接を効果的に低くする観点から、（Ａ）エポキシ樹脂は、アルケン骨格を有する前記の構造単位を繰り返し単位として分子内に２個以上含むことが好ましい。
【００２８】
特に、（Ａ）エポキシ樹脂は、本発明の所望の効果を顕著に得る観点、及び、硬化物の誘電正接を効果的に低くする観点から、分子内にポリブタジエン構造を有することが好ましい。ポリブタジエン構造とは、ブタジエンを重合して形成することができる構造をいう。ポリブタジエン構造の具体例としては、式（２）で表される構造単位、及び、式（３）で表される構造単位から選ばれる構造単位を１分子内に２個以上含む構造が挙げられる。中でも、（Ａ）エポキシ樹脂は、式（２）で表される構造単位を１分子内に２個以上含むことが好ましい。
【００２９】
さらには、（Ａ）エポキシ樹脂の１分子当たり、式（２）で表される構造単位の数の方が、式（３）で表される構造単位の数よりも、多いことが好ましい。これにより、本発明の所望の効果を顕著に得ることができ、特に、樹脂組成物の圧縮成型性を効果的に高めることができ、また、加熱及び冷却を繰り返した場合の硬化物の密着性を効果的に高めることができる。
【００３０】
また、（Ａ）エポキシ樹脂は、通常、エポキシ基を有する。（Ａ）エポキシ樹脂は、その分子の主鎖にエポキシ基を有していてもよく、その分子の側鎖にエポキシ基を有していてもよく、その分子の主鎖及び側鎖の両方にエポキシ基を有していてもよい。中でも、本発明の所望の効果を顕著に得る観点、及び、硬化物の誘電正接を効果的に低くする観点から、その分子の側鎖にエポキシ基を有することが好ましい。
【００３１】
（Ａ）エポキシ樹脂は、アルケン骨格を有する前記の構造単位にエポキシ基を有していもよいが、本発明の所望の効果を顕著に得る観点、及び、硬化物の誘電正接を効果的に低くする観点から、アルケン骨格を有する前記の構造単位とは別の構造単位にエポキシ基を有することが好ましい。
【００３２】
エポキシ基を有する前記の構造単位の炭素原子数は、本発明の所望の効果を顕著に得る観点、及び、硬化物の誘電正接を効果的に低くする観点から、好ましくは２以上、より好ましくは３以上、特に好ましくは４以上であり、好ましくは１０以下、より好ましくは８以下、特に好ましくは６以下である。
【００３３】
エポキシ骨格を有する前記の構造単位として、好ましい例としては、下記式（４）又は式（５）に示す構造単位が挙げられる。式（４）で表される構造単位は、例えば、式（２）で表される構造単位を含むポリブタジエンをエポキシ化することによって形成できる。また、式（５）で表される構造単位は、例えば、式（３）で表される構造単位を含むポリブタジエンをエポキシ化することによって形成できる。この中でも、本発明の所望の効果を顕著に得る観点、及び、硬化物の誘電正接を効果的に低くする観点から、式（４）で表される構造単位が好ましい。
【００３４】
【化３】
2019014843.tif 000004
【００３５】
さらには、（Ａ）エポキシ樹脂の１分子当たり、式（４）で表される構造単位の数の方が、式（５）で表される構造単位の数よりも、多いことが好ましい。これにより、本発明の所望の効果を顕著に得ることができ、特に、樹脂組成物の圧縮成型性を効果的に高めることができ、また、加熱及び冷却を繰り返した場合の硬化物の密着性を効果的に高めることができる。
【００３６】
（Ａ）エポキシ樹脂は、本発明の所望の効果を顕著に得る観点から、分子内に２個以上のエポキシ基を有することが好ましい。また、（Ａ）エポキシ樹脂は、本発明の所望の効果を顕著に得る観点から、分子内に芳香環を含まない脂肪族系のエポキシ樹脂であることが好ましい。
【００３７】
（Ａ）エポキシ樹脂の分子構造の例を挙げると、例えば、式（６）に示すものが挙げられる。式（６）において、ｍ及びｎは、それぞれ独立に、自然数を表す。
【００３８】
【化４】
2019014843.tif 000005
【００３９】
（Ａ）エポキシ樹脂の具体例としては、前記式（６）で表される分子構造を有する日本曹達社製「ＪＰ４００」が挙げられる。また、（Ａ）成分は、１種類を単独で用いてもよく、２種類以上を任意の比率で組合わせて用いてもよい。
【００４０】
一般に、エポキシ樹脂は、温度２０℃で液状のエポキシ樹脂（以下「液状エポキシ樹脂」ということがある。）と、温度２０℃で固体状のエポキシ樹脂（「固体状エポキシ樹脂」ということがある。）とに分類できる。（Ａ）エポキシ樹脂は、固体状エポキシ樹脂であってもよいが、液状エポキシ樹脂であることが好ましい。（Ａ）エポキシ樹脂が液状エポキシ樹脂であることにより、樹脂組成物の圧縮成型性を効果的に高めることができ、また、加熱及び冷却を繰り返した場合の硬化物の密着性を効果的に高めることができる。
【００４１】
（Ａ）エポキシ樹脂の数平均分子量Ｍｎは、好ましくは２５００以上、より好ましくは３０００以上、特に好ましくは３２００以上であり、好ましくは５５００以下、より好ましくは５０００以下、特に好ましくは４０００以下である。（Ａ）エポキシ樹脂の数平均分子量Ｍｎが前記範囲の下限値以上であることにより、樹脂組成物の圧縮成型性を特に改善したり、樹脂組成物の硬化物の線熱膨張係数を効果的に低くしたり、反りを抑制する硬化物の能力を効果的に高めたり、加熱及び冷却による硬化物の剥離を効果的に抑制したりできる。また、（Ａ）エポキシ樹脂の数平均分子量Ｍｎが前記範囲の上限値以下であることにより、樹脂組成物の圧縮成型性を特に改善したり、樹脂組成物の硬化物の線熱膨張係数を効果的に低くしたり、樹脂組成物の硬化物の靱性を高めて、クラックの発生を効果的に抑制したりできる。
【００４２】
（Ａ）エポキシ樹脂の重量平均分子量Ｍｗは、本発明の所望の効果を顕著に得る観点から、好ましくは５０００〜６００００、より好ましくは６０００〜５００００、さらに好ましくは７０００〜２００００である。
【００４３】
樹脂の数平均分子量Ｍｎ及び重量平均分子量Ｍｗは、ゲルパーミエーションクロマトグラフィー（ＧＰＣ）法により、ポリスチレン換算の値として測定できる。例えば、樹脂の数平均分子量Ｍｎ及び重量平均分子量Ｍｗは、測定装置として島津製作所社製ＬＣ−９Ａ／ＲＩＤ−６Ａを、カラムとして昭和電工社製Ｓｈｏｄｅｘ  Ｋ−８００Ｐ／Ｋ−８０４Ｌ／Ｋ−８０４Ｌを、移動相としてクロロホルム等を用いて、カラム温度を４０℃にて測定し、標準ポリスチレンの検量線を用いて算出することができる。
【００４４】
（Ａ）エポキシ樹脂のエポキシ当量は、好ましくは５０〜５０００、より好ましくは５０〜３０００、さらに好ましくは８０〜２０００、さらにより好ましくは１１０〜１０００である。（Ａ）エポキシ樹脂のエポキシ当量が前記の範囲にあることにより、樹脂組成物の硬化物の架橋密度が高まり、表面粗さの小さい絶縁層を得ることができる。エポキシ当量は、１当量のエポキシ基を含む樹脂の質量である。エポキシ当量は、ＪＩＳ  Ｋ７２３６に従って測定できる。
【００４５】
（Ａ）エポキシ樹脂のガラス転移温度は、好ましくは−２０℃以下、より好ましくは−３０℃以下、特に好ましくは−４０℃以下であり、好ましくは−９０℃以上、より好ましくは−８０℃以上、特に好ましくは−７０℃以上である。（Ａ）エポキシ樹脂が前記範囲のガラス転移温度を有することにより、本発明の所望の効果を顕著に得ることができる。
【００４６】
樹脂組成物における（Ａ）エポキシ樹脂の量は、本発明の所望の効果を顕著に得る観点から、樹脂組成物中の不揮発成分１００質量％に対して、好ましくは０．２質量％以上、より好ましくは０．３質量％以上、特に好ましくは０．４質量％以上であり、好ましくは１０質量％以下、より好ましくは９．５質量％以下、特に好ましくは９質量％以下である。また、通常、（Ａ）エポキシ樹脂の量を前記の範囲に収めることにより、樹脂組成物の硬化物の誘電正接を低くすることができる。
【００４７】
［３．（Ｂ）無機充填材］
樹脂組成物は、（Ｂ）成分として、無機充填材を含む。（Ｂ）無機充填材を用いることにより、樹脂組成物の硬化物の線熱膨張係数を小さくでき、また、反りを抑制することができる。
【００４８】
（Ｂ）無機充填材の材料としては、無機化合物を用いる。（Ｂ）無機充填材の材料としては、例えば、シリカ、アルミナ、ガラス、コーディエライト、シリコン酸化物、硫酸バリウム、炭酸バリウム、タルク、クレー、雲母粉、酸化亜鉛、ハイドロタルサイト、ベーマイト、水酸化アルミニウム、水酸化マグネシウム、炭酸カルシウム、炭酸マグネシウム、酸化マグネシウム、窒化ホウ素、窒化アルミニウム、窒化マンガン、ホウ酸アルミニウム、炭酸ストロンチウム、チタン酸ストロンチウム、チタン酸カルシウム、チタン酸マグネシウム、チタン酸ビスマス、酸化チタン、酸化ジルコニウム、チタン酸バリウム、チタン酸ジルコン酸バリウム、ジルコン酸バリウム、ジルコン酸カルシウム、リン酸ジルコニウム、及びリン酸タングステン酸ジルコニウム等が挙げられる。これらの中でも、本発明の所望の効果を顕著に得る観点から、シリカが特に好適である。シリカとしては、例えば、無定形シリカ、溶融シリカ、結晶シリカ、合成シリカ、中空シリカ等が挙げられる。また、シリカとしては球形シリカが好ましい。（Ｂ）無機充填材は、１種類単独で用いてもよく、２種以上を任意の比率で組み合わせて用いてもよい。
【００４９】
通常、（Ｂ）無機充填材は、粒子の状態で樹脂組成物に含まれる。（Ｂ）無機充填材の平均粒径は、好ましくは０．１μｍ以上、より好ましくは０．５μｍ以上、特に好ましくは１．０μｍ以上であり、好ましくは１０μｍ以下、より好ましくは８．０μｍ以下、特に好ましくは５．０μｍ以下である。（Ｂ）無機充填材の平均粒径が前記範囲にあることにより、本発明の所望の効果を顕著に得ることができる。特に、（Ｂ）無機充填材の平均粒径が前記範囲の上限以下であることにより、樹脂組成物の圧縮成型性を効果的に高めることができ、フローマークが低減できる。また、加熱及び冷却を繰り返した場合の硬化物の密着性を効果的に高めることができる。また、（Ｂ）無機充填材の平均粒径が前記範囲にあることにより、通常は、樹脂組成物の硬化物で絶縁層を形成した場合に、絶縁層の表面粗度を低くできる。
【００５０】
（Ｂ）無機充填材等の粒子の平均粒径は、ミー（Ｍｉｅ）散乱理論に基づくレーザー回折・散乱法により、測定できる。具体的には、レーザー回折散乱式粒径分布測定装置により、粒子の粒径分布を体積基準で作成し、その粒径分布からメディアン径として平均粒径を測定できる。測定サンプルは、粒子を超音波により水等の溶剤中に分散させたものを好ましく使用できる。レーザー回折散乱式粒径分布測定装置としては、堀場製作所社製「ＬＡ−５００」等を使用することができる。
【００５１】
前記のような（Ｂ）無機充填材としては、例えば、龍森社製「ＭＳＳ−６」、「ＡＣ−５Ｖ」；新日鉄住金マテリアルズ社製「ＳＰ６０−０５」、「ＳＰ５０７−０５」；アドマテックス社製「ＹＣ１００Ｃ」、「ＹＡ０５０Ｃ」、「ＹＡ０５０Ｃ−ＭＪＥ」、「ＹＡ０１０Ｃ」；デンカ社製「ＵＦＰ−３０」、「ＳＦＰ−１３０ＭＣ」、「ＦＢ−７ＳＤＣ」、「ＦＢ−５ＳＤＣ」、「ＦＢ−３ＳＤＣ」；トクヤマ社製「シルフィルＮＳＳ−３Ｎ」、「シルフィルＮＳＳ−４Ｎ」、「シルフィルＮＳＳ−５Ｎ」；アドマテックス社製「ＳＣ２５００ＳＱ」、「ＳＯ−Ｃ４」、「ＳＯ−Ｃ２」、「ＳＯ−Ｃ１」、「ＦＥ９」等が挙げられる。
【００５２】
（Ｂ）無機充填材は、適切な表面処理剤で表面処理されていることが好ましい。表面処理されることにより、（Ｂ）無機充填材の耐湿性及び分散性を高めることができる。表面処理剤としては、例えば、フッ素含有シランカップリング剤、アミノシラン系カップリング剤、エポキシシラン系カップリング剤、メルカプトシラン系カップリング剤、シラン系カップリング剤、アルコキシシラン化合物、オルガノシラザン化合物、チタネート系カップリング剤等が挙げられる。
【００５３】
表面処理剤の市販品としては、例えば、信越化学工業社製「ＫＢＭ２２」（ジメチルジメトキシシラン）、信越化学工業社製「ＫＢＭ４０３」（３−グリシドキシプロピルトリメトキシシラン）、信越化学工業社製「ＫＢＭ８０３」（３−メルカプトプロピルトリメトキシシラン）、信越化学工業社製「ＫＢＥ９０３」（３−アミノプロピルトリエトキシシラン）、信越化学工業社製「ＫＢＭ５７３」（Ｎ−フェニル−３−アミノプロピルトリメトキシシラン）、信越化学工業社製「ＫＢＭ５７８３」（Ｎ−フェニル−３−アミノオクチルトリメトキシシラン）、信越化学工業社製「ＳＺ−３１」（ヘキサメチルジシラザン）、信越化学工業社製「ＫＢＭ１０３」（フェニルトリメトキシシラン）、信越化学工業社製「ＫＢＭ−４８０３」（長鎖エポキシ型シランカップリング剤）等が挙げられる。なかでも、窒素原子含有シランカップリング剤が好ましく、フェニル基を含有するアミノシラン系カップリング剤がより好ましく、Ｎ−フェニル−３−アミノアルキルトリメトキシシランが更に好ましく、Ｎ−フェニル−３−アミノプロピルトリメトキシシラン及びＮ−フェニル−３−アミノオクチルトリメトキシシランがより好ましい。また、表面処理剤は、１種類単独で用いてもよく、２種類以上を任意の比率で組み合わせて用いてもよい。
【００５４】
表面処理剤による表面処理の程度は、（Ｂ）無機充填材の単位表面積当たりのカーボン量によって評価できる。（Ｂ）無機充填材の単位表面積当たりのカーボン量は、（Ｂ）無機充填材の分散性向上の観点から、好ましくは０．０２ｍｇ／ｍ２以上、より好ましくは０．１ｍｇ／ｍ２以上、特に好ましくは０．２ｍｇ／ｍ２以上である。一方、樹脂組成物の溶融粘度及びシート形態での溶融粘度の上昇を抑制する観点から、前記のカーボン量は、好ましくは１ｍｇ／ｍ２以下、より好ましくは０．８ｍｇ／ｍ２以下、特に好ましくは０．５ｍｇ／ｍ２以下である。
【００５５】
（Ｂ）無機充填材の単位表面積当たりのカーボン量は、表面処理後の（Ｂ）無機充填材を溶剤（例えば、メチルエチルケトン（以下「ＭＥＫ」と略称することがある。））により洗浄処理した後に、測定できる。具体的には、十分な量のメチルエチルケトンと、表面処理剤で表面処理された（Ｂ）無機充填材とを混合して、２５℃で５分間、超音波洗浄する。その後、上澄液を除去し、固形分を乾燥させた後、カーボン分析計を用いて、（Ｂ）無機充填材の単位表面積当たりのカーボン量を測定できる。カーボン分析計としては、堀場製作所社製「ＥＭＩＡ−３２０Ｖ」を使用できる。
【００５６】
樹脂組成物中の（Ｂ）無機充填材の量は、樹脂組成物中の不揮発成分１００質量％に対して、好ましくは６０質量％以上、より好ましくは６５質量％以上、さらに好ましくは７０質量％以上であり、また、好ましくは９５質量％以下、より好ましくは９０質量％以下、さらに好ましくは８６質量％以下である。（Ｂ）無機充填材の量が前記範囲にあることにより、本発明の所望の効果を顕著に得ることができ、特に、樹脂組成物の線熱膨張係数を効果的に低くすることができる。
【００５７】
［４．（Ｃ）硬化剤］
樹脂組成物は、（Ｃ）成分として、硬化剤を含む。（Ｃ）硬化剤は、通常、（Ａ）エポキシ樹脂、（Ｄ）エポキシ樹脂等のエポキシ樹脂と反応して樹脂組成物を硬化させる機能を有する。（Ｃ）硬化剤は、１種類単独で用いてもよく、２種類以上を任意の比率で組み合わせて用いてもよい。
【００５８】
（Ｃ）硬化剤としては、エポキシ樹脂と反応して樹脂組成物を硬化させることができる化合物を用いることができ、例えば、酸無水物系硬化剤、フェノール系硬化剤、活性エステル系硬化剤、シアネートエステル系硬化剤、ベンゾオキサジン系硬化剤、カルボジイミド系硬化剤などが挙げられる。中でも、本発明の効果を顕著に得る観点では、酸無水物系硬化剤及びフェノール系硬化剤が好ましい。
【００５９】
酸無水物系硬化剤としては、１分子内中に１個以上の酸無水物基を有する硬化剤が挙げられる。酸無水物系硬化剤の具体例としては、無水フタル酸、テトラヒドロ無水フタル酸、ヘキサヒドロ無水フタル酸、メチルテトラヒドロ無水フタル酸、メチルヘキサヒドロ無水フタル酸、メチルナジック酸無水物、水素化メチルナジック酸無水物、トリアルキルテトラヒドロ無水フタル酸、ドデセニル無水コハク酸、５−（２，５−ジオキソテトラヒドロ−３−フラニル）−３−メチル−３−シクロヘキセン−１，２−ジカルボン酸無水物、無水トリメリット酸、無水ピロメリット酸、ベンソフェノンテトラカルボン酸二無水物、ビフェニルテトラカルボン酸二無水物、ナフタレンテトラカルボン酸二無水物、オキシジフタル酸二無水物、３，３’−４，４’−ジフェニルスルホンテトラカルボン酸二無水物、１，３，３ａ，４，５，９ｂ−ヘキサヒドロ−５−（テトラヒドロ−２，５−ジオキソ−３−フラニル）−ナフト［１，２−Ｃ］フラン−１，３−ジオン、エチレングリコールビス（アンヒドロトリメリテート）、スチレンとマレイン酸とが共重合したスチレン・マレイン酸樹脂などのポリマー型の酸無水物などが挙げられる。
【００６０】
フェノール系硬化剤としては、芳香環（ベンゼン環、ナフタレン環等）に結合した水酸基を１分子中に１個以上、好ましくは２個以上有する硬化剤が挙げられる。中でも、ベンゼン環に結合した水酸基を有する化合物が好ましい。また、耐熱性及び耐水性の観点からは、ノボラック構造を有するフェノール系硬化剤が好ましい。さらに、密着性の観点からは、含窒素フェノール系硬化剤が好ましく、トリアジン骨格含有フェノール系硬化剤がより好ましい。特に、耐熱性、耐水性、及び密着性を高度に満足させる観点からは、トリアジン骨格含有フェノールノボラック硬化剤が好ましい。
【００６１】
フェノール系硬化剤及びナフトール系硬化剤の具体例としては、明和化成社製の「ＭＥＨ−７７００」、「ＭＥＨ−７８１０」、「ＭＥＨ−７８５１」、「ＭＥＨ−８０００Ｈ」；日本化薬社製の「ＮＨＮ」、「ＣＢＮ」、「ＧＰＨ」；新日鉄住金化学社製の「ＳＮ−１７０」、「ＳＮ−１８０」、「ＳＮ−１９０」、「ＳＮ−４７５」、「ＳＮ−４８５」、「ＳＮ−４９５」、「ＳＮ−４９５Ｖ」、「ＳＮ−３７５」、「ＳＮ−３９５」；ＤＩＣ社製の「ＴＤ−２０９０」、「ＴＤ−２０９０−６０Ｍ」、「ＬＡ−７０５２」、「ＬＡ−７０５４」、「ＬＡ−１３５６」、「ＬＡ−３０１８」、「ＬＡ−３０１８−５０Ｐ」、「ＥＸＢ−９５００」、「ＨＰＣ−９５００」、「ＫＡ−１１６０」、「ＫＡ−１１６３」、「ＫＡ−１１６５」；群栄化学社製の「ＧＤＰ−６１１５Ｌ」、「ＧＤＰ−６１１５Ｈ」、「ＥＬＰＣ７５」等が挙げられる。
【００６２】
活性エステル系硬化剤としては、１分子中に１個以上の活性エステル基を有する硬化剤が挙げられる。中でも、活性エステル系硬化剤としては、フェノールエステル類、チオフェノールエステル類、Ｎ−ヒドロキシアミンエステル類、複素環ヒドロキシ化合物のエステル類等の、反応活性の高いエステル基を１分子中に２個以上有する化合物が好ましい。当該活性エステル系硬化剤は、カルボン酸化合物及び／又はチオカルボン酸化合物とヒドロキシ化合物及び／又はチオール化合物との縮合反応によって得られるものが好ましい。特に、耐熱性向上の観点から、カルボン酸化合物とヒドロキシ化合物とから得られる活性エステル系硬化剤が好ましく、カルボン酸化合物とフェノール化合物及び／又はナフトール化合物とから得られる活性エステル系硬化剤がより好ましい。
【００６３】
カルボン酸化合物としては、例えば、安息香酸、酢酸、コハク酸、マレイン酸、イタコン酸、フタル酸、イソフタル酸、テレフタル酸、ピロメリット酸等が挙げられる。
【００６４】
フェノール化合物又はナフトール化合物としては、例えば、ハイドロキノン、レゾルシン、ビスフェノールＡ、ビスフェノールＦ、ビスフェノールＳ、フェノールフタリン、メチル化ビスフェノールＡ、メチル化ビスフェノールＦ、メチル化ビスフェノールＳ、フェノール、ｏ−クレゾール、ｍ−クレゾール、ｐ−クレゾール、カテコール、α−ナフトール、β−ナフトール、１，５−ジヒドロキシナフタレン、１，６−ジヒドロキシナフタレン、２，６−ジヒドロキシナフタレン、ジヒドロキシベンゾフェノン、トリヒドロキシベンゾフェノン、テトラヒドロキシベンゾフェノン、フロログルシン、ベンゼントリオール、ジシクロペンタジエン型ジフェノール化合物、フェノールノボラック等が挙げられる。ここで、「ジシクロペンタジエン型ジフェノール化合物」とは、ジシクロペンタジエン１分子にフェノール２分子が縮合して得られるジフェノール化合物をいう。
【００６５】
活性エステル系硬化剤の好ましい具体例としては、ジシクロペンタジエン型ジフェノール構造を含む活性エステル化合物、ナフタレン構造を含む活性エステル化合物、フェノールノボラックのアセチル化物を含む活性エステル化合物、フェノールノボラックのベンゾイル化物を含む活性エステル化合物が挙げられる。中でも、ナフタレン構造を含む活性エステル化合物、ジシクロペンタジエン型ジフェノール構造を含む活性エステル化合物がより好ましい。「ジシクロペンタジエン型ジフェノール構造」とは、フェニレン−ジシクロペンチレン−フェニレンからなる２価の構造を表す。
【００６６】
活性エステル系硬化剤の市販品としては、ジシクロペンタジエン型ジフェノール構造を含む活性エステル化合物として、「ＥＸＢ９４５１」、「ＥＸＢ９４６０」、「ＥＸＢ９４６０Ｓ」、「ＨＰＣ−８０００」、「ＨＰＣ−８０００Ｈ」、「ＨＰＣ−８０００−６５Ｔ」、「ＨＰＣ−８０００Ｈ−６５ＴＭ」、「ＥＸＢ−８０００Ｌ」、「ＥＸＢ−８０００Ｌ−６５ＴＭ」、「ＥＸＢ−８１５０−６５Ｔ」（ＤＩＣ社製）；ナフタレン構造を含む活性エステル化合物として「ＥＸＢ９４１６−７０ＢＫ」（ＤＩＣ社製）；フェノールノボラックのアセチル化物を含む活性エステル化合物として「ＤＣ８０８」（三菱化学社製）；フェノールノボラックのベンゾイル化物を含む活性エステル化合物として「ＹＬＨ１０２６」（三菱化学社製）；フェノールノボラックのアセチル化物である活性エステル系硬化剤として「ＤＣ８０８」（三菱化学社製）；フェノールノボラックのベンゾイル化物である活性エステル系硬化剤として「ＹＬＨ１０２６」（三菱化学社製）、「ＹＬＨ１０３０」（三菱化学社製）、「ＹＬＨ１０４８」（三菱化学社製）；等が挙げられる。
【００６７】
シアネートエステル系硬化剤としては、例えば、ビスフェノールＡジシアネート、ポリフェノールシアネート、オリゴ（３−メチレン−１，５−フェニレンシアネート）、４，４’−メチレンビス（２，６−ジメチルフェニルシアネート）、４，４’−エチリデンジフェニルジシアネート、ヘキサフルオロビスフェノールＡジシアネート、２，２−ビス（４−シアネート）フェニルプロパン、１，１−ビス（４−シアネートフェニルメタン）、ビス（４−シアネート−３，５−ジメチルフェニル）メタン、１，３−ビス（４−シアネートフェニル−１−（メチルエチリデン））ベンゼン、ビス（４−シアネートフェニル）チオエーテル、及びビス（４−シアネートフェニル）エーテル、等の２官能シアネート樹脂；フェノールノボラック及びクレゾールノボラック等から誘導される多官能シアネート樹脂；これらシアネート樹脂が一部トリアジン化したプレポリマー；などが挙げられる。シアネートエステル系硬化剤の具体例としては、ロンザジャパン社製の「ＰＴ３０」及び「ＰＴ６０」（いずれもフェノールノボラック型多官能シアネートエステル樹脂）；「ＵＬＬ−９５０Ｓ」（多官能シアネートエステル樹脂）；「ＢＡ２３０」、「ＢＡ２３０Ｓ７５」（ビスフェノールＡジシアネートの一部又は全部がトリアジン化され三量体となったプレポリマー）；等が挙げられる。
【００６８】
ベンゾオキサジン系硬化剤の具体例としては、昭和高分子社製の「ＨＦＢ２００６Ｍ」、四国化成工業社製の「Ｐ−ｄ」、「Ｆ−ａ」が挙げられる。
【００６９】
カルボジイミド系硬化剤の具体例としては、日清紡ケミカル社製の「Ｖ−０３」、「Ｖ−０７」等が挙げられる。
【００７０】
（Ｃ）成分の含有量は、本発明の所望の効果を顕著に得る観点から、樹脂組成物中の樹脂成分１００質量％に対して、好ましくは１質量％以上、より好ましくは５質量％以上、さらに好ましくは１０質量％以上であり、好ましくは７０質量％以下、より好ましくは６５質量％以下、さらに好ましくは６０質量％以下である。
【００７１】
（Ａ）エポキシ樹脂及び（Ｄ）エポキシ樹脂を含むエポキシ樹脂のエポキシ基数を１とした場合、（Ｃ）硬化剤の活性基数は、好ましくは０．１以上、より好ましくは０．２以上、更に好ましくは０．３以上であり、好ましくは２以下、より好ましくは１．８以下、更に好ましくは１．６以下、特に好ましくは１．４以下である。ここで、「エポキシ樹脂のエポキシ基数」とは、樹脂組成物中に存在するエポキシ樹脂の不揮発成分の質量をエポキシ当量で除した値を全て合計した値である。また、「（Ｃ）硬化剤の活性基数」とは、樹脂組成物中に存在する（Ｃ）硬化剤の不揮発成分の質量を活性基当量で除した値を全て合計した値である。エポキシ樹脂のエポキシ基数を１とした場合の（Ｃ）硬化剤の活性基数が前記範囲にあることにより、本発明の所望の効果を顕著に得ることができ、更に通常は、樹脂組成物層の硬化物の耐熱性がより向上する。
【００７２】
［５．（Ｄ）任意のエポキシ樹脂］
樹脂組成物は、任意の成分として、上述した（Ａ）エポキシ樹脂以外の（Ｄ）エポキシ樹脂を含んでいてもよい。
（Ｄ）エポキシ樹脂としては、例えば、ビキシレノール型エポキシ樹脂、ビスフェノールＡ型エポキシ樹脂、ビスフェノールＦ型エポキシ樹脂、ビスフェノールＳ型エポキシ樹脂、ビスフェノールＡＦ型エポキシ樹脂、ジシクロペンタジエン型エポキシ樹脂、トリスフェノール型エポキシ樹脂、ナフトールノボラック型エポキシ樹脂、フェノールノボラック型エポキシ樹脂、ｔｅｒｔ−ブチル−カテコール型エポキシ樹脂、ナフタレン型エポキシ樹脂、ナフトール型エポキシ樹脂、アントラセン型エポキシ樹脂、グリシジルアミン型エポキシ樹脂、グリシジルエステル型エポキシ樹脂、クレゾールノボラック型エポキシ樹脂、ビフェニル型エポキシ樹脂、線状脂肪族エポキシ樹脂、ブタジエン構造を有するエポキシ樹脂、脂環式エポキシ樹脂、複素環式エポキシ樹脂、スピロ環含有エポキシ樹脂、シクロヘキサン型エポキシ樹脂、シクロヘキサンジメタノール型エポキシ樹脂、ナフチレンエーテル型エポキシ樹脂、トリメチロール型エポキシ樹脂、テトラフェニルエタン型エポキシ樹脂等が挙げられる。エポキシ樹脂は、１種類単独で用いてもよく、２種類以上を組み合わせて用いてもよい。
【００７３】
樹脂組成物は、（Ｄ）エポキシ樹脂として、１分子中に２個以上のエポキシ基を有するエポキシ樹脂を含むことが好ましい。本発明の所望の効果を顕著に得る観点から、（Ｄ）エポキシ樹脂の不揮発成分１００質量％に対して、１分子中に２個以上のエポキシ基を有するエポキシ樹脂の割合は、好ましくは５０質量％以上、より好ましくは６０質量％以上、特に好ましくは７０質量％以上である。
【００７４】
（Ｄ）エポキシ樹脂としては、液状エポキシ樹脂を用いてもよく、固体状エポキシ樹脂を用いてもよく、液状エポキシ樹脂と固体状エポキシ樹脂とを組み合わせて用いてもよい。中でも、樹脂組成物の圧縮成型性を向上させる観点から、（Ｄ）エポキシ樹脂として液状エポキシ樹脂を用いることが好ましい。
【００７５】
液状エポキシ樹脂としては、１分子中に２個以上のエポキシ基を有する液状エポキシ樹脂が好ましい。
【００７６】
液状エポキシ樹脂としては、ビスフェノールＡ型エポキシ樹脂、ビスフェノールＦ型エポキシ樹脂、ビスフェノールＡＦ型エポキシ樹脂、ナフタレン型エポキシ樹脂、グリシジルエステル型エポキシ樹脂、グリシジルアミン型エポキシ樹脂、フェノールノボラック型エポキシ樹脂、エステル骨格を有する脂環式エポキシ樹脂、シクロヘキサン型エポキシ樹脂、シクロヘキサンジメタノール型エポキシ樹脂、脂肪族エポキシ樹脂、及びブタジエン構造を有するエポキシ樹脂が好ましく、ビスフェノールＡ型エポキシ樹脂、グリシジルアミン型エポキシ樹脂及び脂肪族エポキシ樹脂がより好ましい。
【００７７】
液状エポキシ樹脂の具体例としては、ＤＩＣ社製の「ＨＰ４０３２」、「ＨＰ４０３２Ｄ」、「ＨＰ４０３２ＳＳ」（ナフタレン型エポキシ樹脂）；ＤＩＣ社製の「ＥＸＡ−８５０ＣＲＰ」（ビスフェノールＡ型エポキシ樹脂）；三菱化学社製の「８２８ＵＳ」、「ｊＥＲ８２８ＥＬ」、「８２５」、「エピコート８２８ＥＬ」（ビスフェノールＡ型エポキシ樹脂）；三菱化学社製の「ｊＥＲ８０７」、「１７５０」（ビスフェノールＦ型エポキシ樹脂）；三菱化学社製の「ｊＥＲ１５２」（フェノールノボラック型エポキシ樹脂）；三菱化学社製の「６３０」、「６３０ＬＳＤ」（グリシジルアミン型エポキシ樹脂）；三菱化学社製の「ＹＥＤ−２１６Ｄ」（脂肪族エポキシ樹脂）；新日鉄住金化学社製の「ＺＸ１０５９」（ビスフェノールＡ型エポキシ樹脂とビスフェノールＦ型エポキシ樹脂の混合品）；新日鉄住金化学社製の「ＺＸ１６５８」、「ＺＸ１６５８ＧＳ」（液状１，４−グリシジルシクロヘキサン型エポキシ樹脂）；ナガセケムテックス社製の「ＥＸ−７２１」（グリシジルエステル型エポキシ樹脂）；ダイセル社製の「セロキサイド２０２１Ｐ」（エステル骨格を有する脂環式エポキシ樹脂）；ダイセル社製の「ＰＢ−３６００」（ブタジエン構造を有するエポキシ樹脂）；ＡＤＥＫＡ社製の「ＥＰ−３９８０Ｓ」（グリシジルアミン型エポキシ樹脂）；住友化学社製の「ＥＬＭ−１００Ｈ」（グリシジルアミン型エポキシ樹脂）；等が挙げられる。これらは、１種類単独で用いてもよく、２種類以上を組み合わせて用いてもよい。
【００７８】
固体状エポキシ樹脂としては、１分子中に３個以上のエポキシ基を有する固体状エポキシ樹脂が好ましく、１分子中に３個以上のエポキシ基を有する芳香族系の固体状エポキシ樹脂がより好ましい。
【００７９】
固体状エポキシ樹脂としては、ビキシレノール型エポキシ樹脂、ナフタレン型エポキシ樹脂、ナフタレン型４官能エポキシ樹脂、クレゾールノボラック型エポキシ樹脂、ジシクロペンタジエン型エポキシ樹脂、トリスフェノール型エポキシ樹脂、ナフトール型エポキシ樹脂、ビフェニル型エポキシ樹脂、ナフチレンエーテル型エポキシ樹脂、アントラセン型エポキシ樹脂、ビスフェノールＡ型エポキシ樹脂、ビスフェノールＡＦ型エポキシ樹脂、テトラフェニルエタン型エポキシ樹脂が好ましく、ビキシレノール型エポキシ樹脂、ナフタレン型エポキシ樹脂、ビスフェノールＡＦ型エポキシ樹脂、及びナフチレンエーテル型エポキシ樹脂がより好ましい。
【００８０】
固体状エポキシ樹脂の具体例としては、ＤＩＣ社製の「ＨＰ４０３２Ｈ」（ナフタレン型エポキシ樹脂）；ＤＩＣ社製の「ＨＰ−４７００」、「ＨＰ−４７１０」（ナフタレン型４官能エポキシ樹脂）；ＤＩＣ社製の「Ｎ−６９０」（クレゾールノボラック型エポキシ樹脂）；ＤＩＣ社製の「Ｎ−６９５」（クレゾールノボラック型エポキシ樹脂）；ＤＩＣ社製の「ＨＰ−７２００」（ジシクロペンタジエン型エポキシ樹脂）；ＤＩＣ社製の「ＨＰ−７２００ＨＨ」、「ＨＰ−７２００Ｈ」、「ＥＸＡ−７３１１」、「ＥＸＡ−７３１１−Ｇ３」、「ＥＸＡ−７３１１−Ｇ４」、「ＥＸＡ−７３１１−Ｇ４Ｓ」、「ＨＰ６０００」（ナフチレンエーテル型エポキシ樹脂）；日本化薬社製の「ＥＰＰＮ−５０２Ｈ」（トリスフェノール型エポキシ樹脂）；日本化薬社製の「ＮＣ７０００Ｌ」（ナフトールノボラック型エポキシ樹脂）；日本化薬社製の「ＮＣ３０００Ｈ」、「ＮＣ３０００」、「ＮＣ３０００Ｌ」、「ＮＣ３１００」（ビフェニル型エポキシ樹脂）；新日鉄住金化学社製の「ＥＳＮ４７５Ｖ」（ナフタレン型エポキシ樹脂）；新日鉄住金化学社製の「ＥＳＮ４８５」（ナフトールノボラック型エポキシ樹脂）；三菱化学社製の「ＹＸ４０００Ｈ」、「ＹＸ４０００」、「ＹＬ６１２１」（ビフェニル型エポキシ樹脂）；三菱化学社製の「ＹＸ４０００ＨＫ」（ビキシレノール型エポキシ樹脂）；三菱化学社製の「ＹＸ８８００」（アントラセン型エポキシ樹脂）；大阪ガスケミカル社製の「ＰＧ−１００」、「ＣＧ−５００」；三菱化学社製の「ＹＬ７７６０」（ビスフェノールＡＦ型エポキシ樹脂）；三菱化学社製の「ＹＬ７８００」（フルオレン型エポキシ樹脂）；三菱化学社製の「ｊＥＲ１０１０」（固体状ビスフェノールＡ型エポキシ樹脂）；三菱化学社製の「ｊＥＲ１０３１Ｓ」（テトラフェニルエタン型エポキシ樹脂）等が挙げられる。これらは、１種類単独で用いてもよく、２種類以上を組み合わせて用いてもよい。
【００８１】
（Ｄ）エポキシ樹脂として液状エポキシ樹脂と固体状エポキシ樹脂とを組み合わせて用いる場合、それらの量比（液状エポキシ樹脂：固体状エポキシ樹脂）は、質量比で、好ましくは１：０．１〜１：１５、より好ましくは１：０．３〜１：１０、特に好ましくは１：０．６〜１：８である。液状エポキシ樹脂と固体状エポキシ樹脂との量比を斯かる範囲にあることにより、通常は、樹脂シートの形態で使用する場合に、適度な粘着性がもたらされる。また、通常は、樹脂シートの形態で使用する場合に、十分な可撓性が得られ、取り扱い性が向上する。さらに、通常は、十分な破断強度を有する硬化物を得ることができる。
【００８２】
（Ｄ）エポキシ樹脂の重量平均分子量は、本発明の所望の効果を顕著に得る観点から、好ましくは１００〜５０００、より好ましくは２５０〜３０００、さらに好ましくは４００〜１５００である。
【００８３】
（Ｄ）エポキシ樹脂のエポキシ当量は、（Ａ）エポキシ樹脂のエポキシ当量の範囲として説明したのと同じ範囲に収まることが好ましい。
【００８４】
樹脂組成物が（Ｄ）エポキシ樹脂を含む場合、（Ｄ）エポキシ樹脂の量は、（Ａ）エポキシ樹脂１００質量部に対して、好ましくは１００質量部以上、より好ましくは２００質量部以上、特に好ましくは５００質量部以上であり、好ましくは１０００質量部以下、より好ましくは９００質量部以下、特に好ましくは８００質量部以下である。（Ｄ）エポキシ樹脂の量を前記の範囲に収めることにより、本発明の所望の効果を顕著に得ることができる。
【００８５】
樹脂組成物が（Ｄ）エポキシ樹脂を含む場合、（Ｄ）エポキシ樹脂の量は、樹脂組成物中の不揮発成分を１００質量％とした場合、好ましくは０．３質量％以上、より好ましくは０．５質量％以上、さらに好ましくは０．７質量％以上であり、また、好ましくは２０質量％以下、より好ましくは１６質量％以下、さらに好ましくは１４質量％以下である。（Ｄ）エポキシ樹脂の量を前記範囲に収めることにより、樹脂組成物の硬化物の機械強度及び絶縁信頼性を高めることができる。
【００８６】
［６．（Ｅ）硬化促進剤］
樹脂組成物は、任意の成分として、（Ｅ）硬化促進剤を含んでいてもよい。硬化促進剤を用いることにより、樹脂組成物を硬化させる際に硬化を促進できる。
【００８７】
（Ｅ）硬化促進剤としては、例えば、リン系硬化促進剤、アミン系硬化促進剤、イミダゾール系硬化促進剤、グアニジン系硬化促進剤、金属系硬化促進剤等が挙げられる。中でも、リン系硬化促進剤、アミン系硬化促進剤、イミダゾール系硬化促進剤及び金属系硬化促進剤が好ましく、アミン系硬化促進剤、イミダゾール系硬化促進剤及び金属系硬化促進剤がより好ましい。硬化促進剤は、１種類単独で用いてもよく、２種類以上を組み合わせて用いてもよい。
【００８８】
リン系硬化促進剤としては、例えば、トリフェニルホスフィン、ホスホニウムボレート化合物、テトラフェニルホスホニウムテトラフェニルボレート、ｎ−ブチルホスホニウムテトラフェニルボレート、テトラブチルホスホニウムデカン酸塩、（４−メチルフェニル）トリフェニルホスホニウムチオシアネート、テトラフェニルホスホニウムチオシアネート、ブチルトリフェニルホスホニウムチオシアネート等が挙げられる。中でも、トリフェニルホスフィン、テトラブチルホスホニウムデカン酸塩が好ましい。
【００８９】
アミン系硬化促進剤としては、例えば、トリエチルアミン、トリブチルアミン等のトリアルキルアミン、４−ジメチルアミノピリジン、ベンジルジメチルアミン、２，４，６，−トリス（ジメチルアミノメチル）フェノール、１，８−ジアザビシクロ（５，４，０）−ウンデセン等が挙げられる。中でも、４−ジメチルアミノピリジン、１，８−ジアザビシクロ（５，４，０）−ウンデセンが好ましい。
【００９０】
イミダゾール系硬化促進剤としては、例えば、２−メチルイミダゾール、２−ウンデシルイミダゾール、２−ヘプタデシルイミダゾール、１，２−ジメチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１−シアノエチル−２−メチルイミダゾール、１−シアノエチル−２−ウンデシルイミダゾール、１−シアノエチル−２−エチル−４−メチルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２’−メチルイミダゾリル−（１’）］−エチル−ｓ−トリアジン、２，４−ジアミノ−６−［２’−ウンデシルイミダゾリル−（１’）］−エチル−ｓ−トリアジン、２，４−ジアミノ−６−［２’−エチル−４’−メチルイミダゾリル−（１’）］−エチル−ｓ−トリアジン、２，４−ジアミノ−６−［２’−メチルイミダゾリル−（１’）］−エチル−ｓ−トリアジンイソシアヌル酸付加物、２−フェニルイミダゾールイソシアヌル酸付加物、２−フェニル−４，５−ジヒドロキシメチルイミダゾール、２−フェニル−４−メチル−５−ヒドロキシメチルイミダゾール、２，３−ジヒドロ−１Ｈ−ピロロ［１，２−ａ］ベンズイミダゾール、１−ドデシル−２−メチル−３−ベンジルイミダゾリウムクロライド、２−メチルイミダゾリン、２−フェニルイミダゾリン等のイミダゾール化合物及びイミダゾール化合物とエポキシ樹脂とのアダクト体が挙げられる。中でも、２−エチル−４−メチルイミダゾール、１−ベンジル−２−フェニルイミダゾールが好ましい。
【００９１】
イミダゾール系硬化促進剤としては、市販品を用いてもよく、例えば、三菱化学社製の「Ｐ２００−Ｈ５０」；四国化成社製「２Ｅ４ＭＺ」；等が挙げられる。
【００９２】
グアニジン系硬化促進剤としては、例えば、ジシアンジアミド、１−メチルグアニジン、１−エチルグアニジン、１−シクロヘキシルグアニジン、１−フェニルグアニジン、１−（ｏ−トリル）グアニジン、ジメチルグアニジン、ジフェニルグアニジン、トリメチルグアニジン、テトラメチルグアニジン、ペンタメチルグアニジン、１，５，７−トリアザビシクロ［４．４．０］デカ−５−エン、７−メチル−１，５，７−トリアザビシクロ［４．４．０］デカ−５−エン、１−メチルビグアニド、１−エチルビグアニド、１−ｎ−ブチルビグアニド、１−ｎ−オクタデシルビグアニド、１，１−ジメチルビグアニド、１，１−ジエチルビグアニド、１−シクロヘキシルビグアニド、１−アリルビグアニド、１−フェニルビグアニド、１−（ｏ−トリル）ビグアニド等が挙げられる。中でも、ジシアンジアミド、１，５，７−トリアザビシクロ［４．４．０］デカ−５−エンが好ましい。
【００９３】
金属系硬化促進剤としては、例えば、コバルト、銅、亜鉛、鉄、ニッケル、マンガン、スズ等の金属の、有機金属錯体又は有機金属塩が挙げられる。有機金属錯体の具体例としては、コバルト（ＩＩ）アセチルアセトナート、コバルト（ＩＩＩ）アセチルアセトナート等の有機コバルト錯体、銅（ＩＩ）アセチルアセトナート等の有機銅錯体、亜鉛（ＩＩ）アセチルアセトナート等の有機亜鉛錯体、鉄（ＩＩＩ）アセチルアセトナート等の有機鉄錯体、ニッケル（ＩＩ）アセチルアセトナート等の有機ニッケル錯体、マンガン（ＩＩ）アセチルアセトナート等の有機マンガン錯体等が挙げられる。有機金属塩としては、例えば、オクチル酸亜鉛、オクチル酸錫、ナフテン酸亜鉛、ナフテン酸コバルト、ステアリン酸スズ、ステアリン酸亜鉛等が挙げられる。
【００９４】
樹脂組成物が（Ｅ）硬化促進剤を含む場合、（Ｅ）硬化促進剤の量は、本発明の所望の効果を顕著に得る観点から、樹脂組成物の樹脂成分１００質量％に対して、０．０１質量％〜３質量％が好ましく、０．０３質量％〜１．５質量％がより好ましく、０．０５質量％〜１質量％がさらに好ましい。
【００９５】
［７．（Ｆ）任意の添加剤］
樹脂組成物は、上述した成分以外に、任意の成分として、更に任意の添加剤を含んでいてもよい。このような添加剤としては、例えば、有機充填材；有機銅化合物、有機亜鉛化合物及び有機コバルト化合物等の有機金属化合物；熱可塑性樹脂；増粘剤；消泡剤；レベリング剤；密着性付与剤；着色剤；難燃剤；等の樹脂添加剤が挙げられる。これらの添加剤は、１種類を単独で用いてもよく、２種類以上を任意の比率で組み合わせて用いてもよい。
【００９６】
上述した樹脂組成物は、必要に応じて、溶剤を含んでいてもよいが、溶剤を含まない無溶剤の樹脂組成物であることが好ましい。このように溶剤を含まなくても、（Ａ）エポキシ樹脂を含む前記の樹脂組成物は、圧縮成型法を用いて成型する場合には流動化することができ、優れた圧縮成型性を実現できる。よって、この樹脂組成物は、無溶剤用樹脂組成物として用いることが可能である。
【００９７】
［８．樹脂組成物の製造方法］
樹脂組成物は、例えば、配合成分を、回転ミキサーなどの撹拌装置を用いて撹拌する方法によって製造できる。
【００９８】
［９．樹脂組成物の特性］
上述した樹脂組成物は、圧縮成型性に優れる。よって、回路基板又は半導体チップ上に圧縮成型法により樹脂組成物層を形成する際に、樹脂組成物を隅々まで充填することが可能である。したがって、前記の樹脂組成物層を硬化させることにより、絶縁信頼性に優れた絶縁層及び封止信頼性に優れた封止層を得ることができる。
例えば、上述した樹脂組成物を、１２インチシリコンウエハ上に、コンプレッションモールド装置（金型温度：１３０℃、モールド圧力：６ＭＰａ、キュアタイム：１０分）を用いて圧縮成型して、厚さ３００μｍの樹脂組成物層を形成する。この場合、通常は、クラックの発生を抑制しながら、ウエハ端部まで、樹脂組成物を充填することができる。
【００９９】
また、上述した樹脂組成物によれば、線熱膨張係数が低い硬化物を得ることができる。したがって、この樹脂組成物を用いることにより、線熱膨張係数が低い絶縁層及び封止層を得ることができる。
例えば、上述した樹脂組成物を用いて、実施例に記載の方法によって、評価用硬化物を製造し、その評価用硬化物の線熱膨張係数の測定を行う。この場合、得られる線熱膨張係数は、通常１０ｐｐｍ／℃以下、好ましくは９ｐｐｍ／℃以下、より好ましくは８ｐｐｍ／℃以下である。下限に特段の制限は無く、通常０ｐｐｍ／℃、好ましくは１ｐｐｍ／℃以上である。
【０１００】
また、上述した樹脂組成物によれば、反りの抑制が可能な硬化物の層を得ることができる。したがって、この樹脂組成物を用いることにより、回路基板及び半導体チップパッケージの反りの抑制が可能な絶縁層及び封止層を得ることができる。
例えば、上述した樹脂組成物を用いて、実施例に記載の方法によって、１２インチシリコンウエハ上に、樹脂組成物の硬化物層を形成して、試料基板を作製する。この場合、試料基板を３５℃、２６０℃及び３５℃の順で加熱及び冷却した際に、実施例に記載の方法で測定される反り量を、通常２ｍｍ未満にできる。
【０１０１】
また、上述した樹脂組成物によれば、加熱及び冷却を繰り返しても高い密着性を発揮できる硬化物を得ることができる。したがって、この樹脂組成物を用いることにより、温度変化による剥離を生じ難い絶縁層又は封止層を得ることができる。
例えば、実施例に記載の方法によって、樹脂組成物の硬化物層と、この硬化物層に埋め込まれたシリコンチップとを含む樹脂ウエハを製造する。この樹脂ウエハについて実施例に記載の方法によってサーマルサイクルテストを実施した場合、通常は、シリコンチップと硬化物層との界面でのデラミネーションの発生を抑制できる。
【０１０２】
本発明の樹脂組成物によって前記のように優れた利点が得られる仕組みを、本発明者は、下記のように推測する。ただし、本発明の技術的範囲は、下記に説明する仕組みによって制限されるものでは無い。
上述した樹脂組成物は、低粘度の（Ａ）エポキシ樹脂を含むので、圧縮成型時における流動性に優れる。そのため、樹脂組成物は小さい隙間にまで容易に進入できるので、優れた圧縮成型性が達成される。
また、樹脂組成物が含む（Ｂ）無機充填材は、樹脂成分に比べて、温度変化による膨張及び収縮の程度が小さい。さらに、（Ａ）エポキシ樹脂は、樹脂組成物の硬化後において柔軟な可撓成分として機能できるので、温度変化による体積変化を吸収できる。よって、樹脂組成物の硬化物の線熱膨張係数を低くすることができる。
また、前記のように、（Ｂ）無機充填材は温度変化による膨張及び収縮の程度が小さいので、温度変化が生じても、当該温度変化によって生じる応力を小さくできる。また、（Ａ）エポキシ樹脂が樹脂組成物の硬化後において柔軟な可撓成分として機能できるので、硬化物内に応力が生じても、その応力を（Ａ）エポキシ樹脂が吸収できる。したがって、反りの原因となりうる応力の発生を抑制できるので、反りの抑制が可能である。
さらに、樹脂組成物が、上述したように流動性に優れるので、樹脂組成物の成型後の残留応力が残り難い。また、温度変化によって応力が生じても、前記のように（Ａ）エポキシ樹脂がその応力を吸収できる。よって、樹脂組成物の硬化物では、応力集中が抑制されている。したがって、加熱及び冷却を繰り返しても、樹脂組成物の硬化物には温度変化による破壊が生じ難くなっているので、樹脂破壊によるデラミネーションの発生を抑制することができる。
【０１０３】
通常、前記の樹脂組成物の硬化物は、誘電正接が低い。したがって、この樹脂組成物を用いることにより、誘電正接の低い絶縁層を得ることができる。
例えば、実施例に記載の方法によって、樹脂組成物の硬化物層を製造する。この硬化物層について実施例に記載の測定方法で測定される誘電正接は、好ましくは０．００７以下、より好ましくは０．００６以下である。誘電正接の値の下限は、低いほど好ましく、例えば０．００１以上でありうる。
【０１０４】
前記の樹脂組成物は、液状であってもよく、固体状であってもよいが、その成型時には液状であることが好ましい。例えば、常温（例えば、２０℃）において液状の樹脂組成物は、特段の温度調整を行うことなく常温で圧縮成型法による成型を行ってもよく、適切な温度に加熱して圧縮成型法による成型を行ってもよい。また、常温において固体状の樹脂組成物は、通常、その温度をより高い温度（例えば、１３０℃）に調整することによって液状になれるので、加熱等の適切な温度調整によって圧縮成型法による成形が可能である。前記の樹脂組成物は、通常、溶剤を含まなくても適切な温度において液状になることができ、例えば、液状封止材として用いることが可能である。
【０１０５】
［１０．樹脂組成物の用途］
上述した利点を活用して、前記の樹脂組成物の硬化物により、封止層及び絶縁層を形成することができる。よって、この樹脂組成物は、半導体封止用又は絶縁層用の樹脂組成物として用いることができる。
【０１０６】
例えば、前記の樹脂組成物は、半導体チップパッケージの絶縁層を形成するための樹脂組成物（半導体チップパッケージの絶縁層用の樹脂組成物）、及び、回路基板（プリント配線板を含む。）の絶縁層を形成するための樹脂組成物（回路基板の絶縁層用の樹脂組成物）として、好適に使用することができる。
【０１０７】
また、例えば、前記の樹脂組成物は、半導体チップを封止するための樹脂組成物（半導体チップ封止用の樹脂組成物）として、好適に使用することができる。
【０１０８】
前記の樹脂組成物の硬化物で形成された封止層又は絶縁層を適用できる半導体チップパッケージとしては、例えば、ＦＣ−ＣＳＰ、ＭＩＳ−ＢＧＡパッケージ、ＥＴＳ−ＢＧＡパッケージ、Ｆａｎ−ｏｕｔ型ＷＬＰ（Ｗａｆｅｒ  Ｌｅｖｅｌ  Ｐａｃｋａｇｅ）、Ｆａｎ−ｉｎ型ＷＬＰ、Ｆａｎ−ｏｕｔ型ＰＬＰ（Ｐａｎｅｌ  Ｌｅｖｅｌ  Ｐａｃｋａｇｅ）、Ｆａｎ−ｉｎ型ＰＬＰが挙げられる。
【０１０９】
また、前記の樹脂組成物は、アンダーフィル材として用いてもよく、例えば、半導体チップを基板に接続した後に用いるＭＵＦ（Ｍｏｌｄｉｎｇ  Ｕｎｄｅｒ  Ｆｉｌｌｉｎｇ）の材料として用いてもよい。
【０１１０】
さらに、前記の樹脂組成物は、樹脂シート、プリプレグ等のシート状積層材料、ソルダーレジスト、ダイボンディング材、穴埋め樹脂、部品埋め込み樹脂等、樹脂組成物が用いられる広範な用途に使用できる。
【０１１１】
［１１．樹脂シート］
本発明の樹脂シートは、支持体と、該支持体上に設けられた樹脂組成物層と、を有する。樹脂組成物層は、本発明の樹脂組成物を含む層であり、通常は、樹脂組成物で形成されている。
【０１１２】
樹脂組成物層の厚さは、薄型化の観点から、好ましくは２００μｍ以下、より好ましくは１５０μｍ以下、更に好ましくは１００μｍ以下、８０μｍ以下、６０μｍ以下、５０μｍ以下、又は、４０μｍ以下である。樹脂組成物層の厚さの下限は、特に限定されず、例えば、１μｍ以上、５μｍ以上、１０μｍ以上、等でありうる。
【０１１３】
支持体としては、例えば、プラスチック材料からなるフィルム、金属箔、離型紙が挙げられ、プラスチック材料からなるフィルム、金属箔が好ましい。
【０１１４】
支持体としてプラスチック材料からなるフィルムを使用する場合、プラスチック材料としては、例えば、ポリエチレンテレフタレート（以下「ＰＥＴ」と略称することがある。）、ポリエチレンナフタレート（以下「ＰＥＮ」と略称することがある。）等のポリエステル；ポリカーボネート（以下「ＰＣ」と略称することがある。）；ポリメチルメタクリレート（以下「ＰＭＭＡ」と略称することがある。）等のアクリルポリマー；環状ポリオレフィン；トリアセチルセルロース（以下「ＴＡＣ」と略称することがある。）；ポリエーテルサルファイド（以下「ＰＥＳ」と略称することがある。）；ポリエーテルケトン；ポリイミド；等が挙げられる。中でも、ポリエチレンテレフタレート、ポリエチレンナフタレートが好ましく、安価なポリエチレンテレフタレートが特に好ましい。
【０１１５】
支持体として金属箔を使用する場合、金属箔としては、例えば、銅箔、アルミニウム箔等が挙げられる。中でも、銅箔が好ましい。銅箔としては、銅の単金属からなる箔を用いてもよく、銅と他の金属（例えば、スズ、クロム、銀、マグネシウム、ニッケル、ジルコニウム、ケイ素、チタン等）との合金からなる箔を用いてもよい。
【０１１６】
支持体は、樹脂組成物層と接合する面に、マット処理、コロナ処理、帯電防止処理等の処理が施されていてもよい。
【０１１７】
また、支持体としては、樹脂組成物層と接合する面に離型層を有する離型層付き支持体を使用してもよい。離型層付き支持体の離型層に使用する離型剤としては、例えば、アルキド樹脂、ポリオレフィン樹脂、ウレタン樹脂、及びシリコーン樹脂からなる群から選択される１種以上の離型剤が挙げられる。離型剤の市販品としては、例えば、アルキド樹脂系離型剤である、リンテック社製の「ＳＫ−１」、「ＡＬ−５」、「ＡＬ−７」等が挙げられる。また、離型層付き支持体としては、例えば、東レ社製の「ルミラーＴ６０」；帝人社製の「ピューレックス」；ユニチカ社製の「ユニピール」；等が挙げられる。
【０１１８】
支持体の厚さは、５μｍ〜７５μｍの範囲が好ましく、１０μｍ〜６０μｍの範囲がより好ましい。なお、離型層付き支持体を使用する場合、離型層付き支持体全体の厚さが上記範囲であることが好ましい。
【０１１９】
樹脂シートは、例えば、樹脂組成物を、ダイコーター等の塗布装置を用いて支持体上に塗布して、製造することができる。また、必要に応じて、樹脂組成物を有機溶剤に溶解して樹脂ワニスを調製し、この樹脂ワニスを塗布して樹脂シートを製造してもよい。溶剤を用いることにより、粘度を調整して、塗布性を向上させることができる。樹脂ワニスを用いた場合、通常は、塗布後に樹脂ワニスを乾燥させて、樹脂組成物層を形成する。
【０１２０】
有機溶剤としては、例えば、アセトン、メチルエチルケトン及びシクロヘキサノン等のケトン溶剤；酢酸エチル、酢酸ブチル、セロソルブアセテート、プロピレングリコールモノメチルエーテルアセテート及びカルビトールアセテート等の酢酸エステル溶剤；セロソルブ及びブチルカルビトール等のカルビトール溶剤；トルエン及びキシレン等の芳香族炭化水素溶剤；ジメチルホルムアミド、ジメチルアセトアミド（ＤＭＡｃ）及びＮ−メチルピロリドン等のアミド系溶剤；等を挙げることができる。有機溶剤は、１種単独で用いてもよく、２種以上を任意の比率で組み合わせて用いてもよい。
【０１２１】
乾燥は、加熱、熱風吹きつけ等の公知の方法により実施してよい。乾燥条件は、樹脂組成物層中の有機溶剤の含有量が、通常１０質量％以下、好ましくは５質量％以下となるように乾燥させる。樹脂ワニス中の有機溶剤の沸点によっても異なるが、例えば３０質量％〜６０質量％の有機溶剤を含む樹脂ワニスを用いる場合、５０℃〜１５０℃で３分〜１０分間乾燥させることにより、樹脂組成物層を形成することができる。
【０１２２】
樹脂シートは、必要に応じて、支持体及び樹脂組成物層以外の任意の層を含んでいてもよい。例えば、樹脂シートにおいて、樹脂組成物層の支持体と接合していない面（即ち、支持体とは反対側の面）には、支持体に準じた保護フィルムが設けられていてもよい。保護フィルムの厚さは、例えば、１μｍ〜４０μｍである。保護フィルムにより、樹脂組成物層の表面へのゴミ等の付着やキズを防止することができる。樹脂シートが保護フィルムを有する場合、保護フィルムを剥がすことによって樹脂シートは使用可能となる。また、樹脂シートは、ロール状に巻きとって保存することが可能である。
【０１２３】
樹脂シートは、半導体チップパッケージの製造において絶縁層を形成するため（半導体チップパッケージの絶縁用樹脂シート）に好適に使用できる。例えば、樹脂シートは、回路基板の絶縁層を形成するため（回路基板の絶縁層用樹脂シート）に使用できる。このような基板を使ったパッケージの例としては、ＦＣ−ＣＳＰ、ＭＩＳ−ＢＧＡパッケージ、ＥＴＳ−ＢＧＡパッケージが挙げられる。
【０１２４】
また、樹脂シートは、半導体チップを封止するため（半導体チップ封止用樹脂シート）に好適に使用することができる。適用可能な半導体チップパッケージとしては、例えば、Ｆａｎ−ｏｕｔ型ＷＬＰ、Ｆａｎ−ｉｎ型ＷＬＰ、Ｆａｎ−ｏｕｔ型ＰＬＰ、Ｆａｎ−ｉｎ型ＰＬＰ等が挙げられる。
【０１２５】
また、樹脂シートを、半導体チップを基板に接続した後に用いるＭＵＦの材料に用いてもよい。
【０１２６】
さらに、樹脂シートは高い絶縁信頼性が要求される他の広範な用途に使用できる。例えば、樹脂シートは、プリント配線板等の回路基板の絶縁層を形成するために好適に使用することができる。
【０１２７】
［１２．回路基板］
本発明の回路基板は、本発明の樹脂組成物の硬化物により形成された絶縁層を含む。この回路基板は、例えば、下記の工程（１）及び工程（２）を含む製造方法によって、製造できる。
（１）基材上に、樹脂組成物層を形成する工程。
（２）樹脂組成物層を熱硬化して、絶縁層を形成する工程。
【０１２８】
工程（１）では、基材を用意する。基材としては、例えば、ガラスエポキシ基板、金属基板（ステンレスや冷間圧延鋼板（ＳＰＣＣ）など）、ポリエステル基板、ポリイミド基板、ＢＴレジン基板、熱硬化型ポリフェニレンエーテル基板等の基板が挙げられる。また、基材は、当該基材の一部として表面に銅箔等の金属層を有していてもよい。例えば、両方の表面に剥離可能な第一金属層及び第二金属層を有する基材を用いてもよい。このような基材を用いる場合、通常、回路配線として機能できる配線層としての導体層が、第二金属層の第一金属層とは反対側の面に形成される。このような金属層を有する基材としては、例えば、三井金属鉱業社製のキャリア銅箔付極薄銅箔「Ｍｉｃｒｏ  Ｔｈｉｎ」が挙げられる。
【０１２９】
また、基材の一方又は両方の表面には、導体層が形成されていてもよい。以下の説明では、基材と、この基材表面に形成された導体層とを含む部材を、適宜「配線層付基材」ということがある。導体層に含まれる導体材料としては、例えば、金、白金、パラジウム、銀、銅、アルミニウム、コバルト、クロム、亜鉛、ニッケル、チタン、タングステン、鉄、スズ及びインジウムからなる群から選択される１種以上の金属を含む材料が挙げられる。導体材料としては、単金属を用いてもよく、合金を用いてもよい。合金としては、例えば、上記の群から選択される２種以上の金属の合金（例えば、ニッケル・クロム合金、銅・ニッケル合金及び銅・チタン合金）が挙げられる。中でも、導体層形成の汎用性、コスト、パターニングの容易性の観点から、単金属としてのクロム、ニッケル、チタン、アルミニウム、亜鉛、金、パラジウム、銀若しくは銅；及び、合金としてのニッケル・クロム合金、銅・ニッケル合金、銅・チタン合金の合金；が好ましい。その中でも、クロム、ニッケル、チタン、アルミニウム、亜鉛、金、パラジウム、銀若しくは銅の単金属；及び、ニッケル・クロム合金；がより好ましく、銅の単金属が特に好ましい。
【０１３０】
導体層は、例えば配線層として機能させるために、パターン加工されていてもよい。この際、導体層のライン（回路幅）／スペース（回路間の幅）比は、特に制限されないが、好ましくは２０／２０μｍ以下（即ちピッチが４０μｍ以下）、より好ましくは１０／１０μｍ以下、さらに好ましくは５／５μｍ以下、よりさらに好ましくは１／１μｍ以下、特に好ましくは０．５／０．５μｍ以上である。ピッチは、導体層の全体にわたって同一である必要はない。導体層の最小ピッチは、例えば、４０μｍ以下、３６μｍ以下、又は３０μｍ以下であってもよい。
【０１３１】
導体層の厚さは、回路基板のデザインによるが、好ましくは３μｍ〜３５μｍ、より好ましくは５μｍ〜３０μｍ、さらに好ましくは１０μｍ〜２０μｍ、特に好ましくは１５μｍ〜２０μｍである。また、絶縁層の形成後に絶縁層を研磨又は研削し、導体層を露出させて導体層の層間接続を行う場合、層間接続を行う導体層と、層間接続を行わない導体層とは、厚さが異なっていることが好ましい。各導体層のうち、最も厚さがある導体層（導電性ピラー）の厚さは、回路基板のデザインによるが、好ましくは２μｍ以上１００μｍ以下である。導体層の厚さは、例えば、後述するパターン形成を繰り返すことで、調整できる。また、層間接続される導体層は、凸型となっていてもよい。
【０１３２】
導体層は、例えば、基材上にドライフィルム（感光性レジストフィルム）を積層する工程、フォトマスクを用いてドライフィルムに対して所定の条件で露光及び現像を行ってパターンを形成してパターンドライフィルムを得る工程、現像したパターンドライフィルムをめっきマスクとして電解めっき法等のメッキ法によって導体層を形成する工程、及び、パターンドライフィルムを剥離する工程を含む方法によって、形成できる。ドライフィルムとしては、フォトレジスト組成物からなる感光性のドライフィルムを用いることができ、例えば、ノボラック樹脂、アクリル樹脂等の樹脂で形成されたドライフィルムを用いることができる。基材とドライフィルムとの積層条件は、後述する基材と樹脂シートとの積層の条件と同様でありうる。ドライフィルムの剥離は、例えば、水酸化ナトリウム溶液等のアルカリ性の剥離液を使用して実施することができる。必要に応じて、不要な配線パターンをエッチング等により除去してもよい。
【０１３３】
基材を用意した後で、基材上に、樹脂組成物層を形成する。基材の表面に導体層が形成されている場合、樹脂組成物層の形成は、導体層が樹脂組成物層に埋め込まれるように行うことが好ましい。
【０１３４】
樹脂組成物層の形成は、例えば、樹脂シートと基材とを積層することによって行われる。この積層は、例えば、支持体側から樹脂シートを基材に加熱圧着することにより、基材に樹脂組成物層を貼り合わせることで、行うことができる。樹脂シートを基材に加熱圧着する部材（以下、「加熱圧着部材」ということがある。）としては、例えば、加熱された金属板（ＳＵＳ鏡板等）又は金属ロール（ＳＵＳロール等）等が挙げられる。なお、加熱圧着部材を樹脂シートに直接プレスするのではなく、基材の表面凹凸に樹脂シートが十分に追随するよう、耐熱ゴム等の弾性材を介してプレスするのが好ましい。
【０１３５】
基材と樹脂シートとの積層は、例えば、真空ラミネート法により実施してよい。真空ラミネート法において、加熱圧着温度は、好ましくは６０℃〜１６０℃、より好ましくは８０℃〜１４０℃の範囲である。加熱圧着圧力は、好ましくは０．０９８ＭＰａ〜１．７７ＭＰａ、より好ましくは０．２９ＭＰａ〜１．４７ＭＰａの範囲である。加熱圧着時間は、好ましくは２０秒間〜４００秒間、より好ましくは３０秒間〜３００秒間の範囲である。積層は、好ましくは圧力１３ｈＰａ以下の減圧条件下で実施する。
【０１３６】
積層の後に、常圧下（大気圧下）、例えば、加熱圧着部材を支持体側からプレスすることにより、積層された樹脂シートの平滑化処理を行ってもよい。平滑化処理のプレス条件は、上記積層の加熱圧着条件と同様の条件とすることができる。なお、積層と平滑化処理は、真空ラミネーターを用いて連続的に行ってもよい。
【０１３７】
また、樹脂組成物層の形成は、例えば、圧縮成型法によって行うことができる。成型条件は、後述する半導体チップパッケージの封止層を形成する工程における樹脂組成物層の形成方法と同様な条件を採用してもよい。
【０１３８】
基材上に樹脂組成物層を形成した後、樹脂組成物層を熱硬化して、絶縁層を形成する。樹脂組成物層の熱硬化条件は、樹脂組成物の種類によっても異なるが、硬化温度は通常１２０℃〜２４０℃の範囲（好ましくは１５０℃〜２２０℃の範囲、より好ましくは１７０℃〜２００℃の範囲）、硬化時間は５分間〜１２０分間の範囲（好ましくは１０分間〜１００分間、より好ましくは１５分間〜９０分間）である。
【０１３９】
樹脂組成物層を熱硬化させる前に、樹脂組成物層に対して、硬化温度よりも低い温度で加熱する予備加熱処理を施してもよい。例えば、樹脂組成物層を熱硬化させるのに先立ち、通常５０℃以上１２０℃未満（好ましくは６０℃以上１１０℃以下、より好ましくは７０℃以上１００℃以下）の温度にて、樹脂組成物層を、通常５分間以上（好ましくは５分間〜１５０分間、より好ましくは１５分間〜１２０分間）、予備加熱してもよい。
【０１４０】
以上のようにして、絶縁層を有する回路基板を製造できる。また、回路基板の製造方法は、更に、任意の工程を含んでいてもよい。
例えば、樹脂シートを用いて回路基板を製造した場合、回路基板の製造方法は、樹脂シートの支持体を剥離する工程を含んでいてもよい。支持体は、樹脂組成物層の熱硬化の前に剥離してもよく、樹脂組成物層の熱硬化の後に剥離してもよい。
【０１４１】
回路基板の製造方法は、例えば、絶縁層を形成した後で、その絶縁層の表面を研磨する工程を含んでいてもよい。研磨方法は特に限定されない。例えば、平面研削盤を用いて絶縁層の表面を研磨することができる。
【０１４２】
回路基板の製造方法は、例えば、導体層を層間接続する工程（３）を含んでいてもよい。この工程（３）では、絶縁層の一側に設けらえた導体層（例えば、基材表面に形成された導体層）を、前記導体層の他側にまで導通させる。この工程（３）は、絶縁層にビアホールを形成し、さらにビアホールが形成された位置を含む絶縁層上の適切な位置に導体層を形成して、層間接続を行うことを含んでいてもよい。また、工程（３）は、例えば、絶縁層の他側を研磨又は研削して、絶縁層の一側に形成された導体層を露出させて、層間接続を行うことを含んでいてもよい。
【０１４３】
ビアホールを用いて層間接続を行う場合、例えば、配線層付基材上に形成された絶縁層にビアホールを形成した後、絶縁層の基材とは反対側に導体層を形成して、相関接続を行う。ビアホールの形成方法としては、例えば、レーザー照射、エッチング、メカニカルドリリング等が挙げられる。中でも、レーザー照射が好ましい。このレーザー照射は、炭酸ガスレーザー、ＹＡＧレーザー、エキシマレーザー等の任意の光源を用いた適切なレーザー加工機を用いて行うことができる。例えば、樹脂シートの支持体側にレーザー照射を行って、支持体及び絶縁層を貫通して、基材表面の導体層を露出させるビアホールを形成してもよい。
【０１４４】
レーザー照射は、選択されたレーザー加工機に応じた適切な工程により実施できる。ビアホールの形状は、特に限定されないが、一般的には円形又は略円形である。ビアホールの形状とは、ビアホールの延在方向でみたときの開口の輪郭の形状をいう。
【０１４５】
ビアホールの形成後、ビアホール内のスミアを除去する工程を行うことが好ましい。この工程は、デスミア工程と呼ばれることがある。例えば、絶縁層上への導体層の形成をめっき工程により行う場合には、ビアホールに対して、湿式のデスミア処理を行ってもよい。また、絶縁層上への導体層の形成をスパッタ工程により行う場合には、プラズマ処理工程などのドライデスミア工程を行ってもよい。さらに、デスミア工程によって、絶縁層に粗化処理が施されてもよい。
【０１４６】
また、絶縁層上に導体層を形成する前に、絶縁層に対して、粗化処理を行ってもよい。この粗化処理によれば、通常、ビアホール内を含めた絶縁層の表面が粗化される。粗化処理としては、乾式及び湿式のいずれの粗化処理を行ってもよい。乾式の粗化処理の例としては、プラズマ処理等が挙げられる。また、湿式の粗化処理の例としては、膨潤液による膨潤処理、酸化剤による粗化処理、及び、中和液による中和処理をこの順に行う方法が挙げられる。
【０１４７】
ビアホールを形成後、絶縁層上に導体層を形成する。ビアホールが形成された位置に導体層を形成することで、新たに形成された導体層と基材表面の導体層とが導通して、層間接続が行われる。導体層の形成方法は、例えば、めっき法、スパッタ法、蒸着法などが挙げられ、中でもめっき法が好ましい。好適な実施形態では、セミアディティブ法、フルアディティブ法等の適切な方法によって絶縁層の表面にめっきして、所望の配線パターンを有する導体層を形成する。また、樹脂シートにおける支持体が金属箔である場合、サブトラクティブ法により、所望の配線パターンを有する導体層を形成することができる。形成される導体層の材料は、単金属でもよく、合金でもよい。また、この導体層は、単層構造を有していてもよく、異なる種類の材料の層を２層以上含む複層構造を有していてもよい。
【０１４８】
ここで、絶縁層上に導体層を形成する実施形態の例を、詳細に説明する。絶縁層の表面に、無電解めっきにより、めっきシード層を形成する。次いで、形成されためっきシード層上に、所望の配線パターンに対応して、めっきシード層の一部を露出させるマスクパターンを形成する。露出しためっきシード層上に、電解めっきにより電解めっき層を形成する。その際、電解めっき層の形成とともに、ビアホールを電解めっきにより埋め込んで、フィルドビアを形成してもよい。電解めっき層を形成した後、マスクパターンを除去する。その後、不要なめっきシード層をエッチング等の処理により除去して、所望の配線パターンを有する導体層を形成する。なお、導体層を形成する際、マスクパターンの形成に用いるドライフィルムは、上記ドライフィルムと同様である。
【０１４９】
導体層は、線状の配線のみならず、例えば外部端子が搭載され得る電極パッド（ランド）も含み得る。また、導体層は、電極パッドのみから構成されていてもよい。
【０１５０】
また、導体層は、めっきシード層の形成後、マスクパターンを用いずに電解めっき層及びフィルドビアを形成し、その後、エッチングによるパターニングを行うことによって形成してもよい。
【０１５１】
絶縁層の研磨又は研削によって層間接続を行う場合、例えば、配線層付基材上に形成された絶縁層を研磨又は研削して、基材上に形成された導体層を、絶縁層の基材とは反対側に露出させる。絶縁層の研磨方法及び研削方法としては、基材表面の導体層を露出させることができる任意の方法を用いることができる。中でも、研磨又は切削によって、絶縁層の層平面に対して平行な研磨面又は研削面が得られる方法が好ましい。例えば、化学機械研磨装置による化学機械研磨方法、バフ等の機械研磨方法、砥石回転による平面研削方法、等が挙げられる。また、絶縁層の研磨又は研削によって層間接続を行う場合、ビアホールを用いて層間接続を行う場合と同じく、スミア除去工程、粗化処理を行う工程、絶縁層上に導体層を形成する工程を行ってもよい。また、基材表面の全ての導体層を露出させる必要はなく、その一部を露出させてもよい。
【０１５２】
回路基板の製造方法は、例えば、基材を除去する工程（４）を含んでいてもよい。基材を除去することにより、絶縁層と、この絶縁層に埋め込まれた導体層とを有する回路基板が得られる。この工程（４）は、例えば、剥離可能な第一金属層及び第二金属層を有する基材を用いた場合に、行うことができる。以下、好適な例を説明する。第一金属層及び第二金属層を有する基材の前記第二金属層の表面に、導体層を形成する。さらに、導体層が樹脂組成物層に埋め込まれるように、第二金属層上に樹脂組成物層を形成し、熱硬化させて、絶縁層を得る。その後、必要に応じて層間接続を行った後で、基材の第二金属層以外の部分を剥離する。そして、第二金属層を、例えば塩化銅水溶液などのエッチング液でエッチングして、除去する。これにより、基材の除去が行われる。この際、必要に応じて、導体層を保護フィルムで保護した状態で、基材の除去を行ってもよい。
【０１５３】
他の実施形態において、回路基板は、プリプレグを用いて製造することができる。プリプレグは、例えばホットメルト法、ソルベント法等の方法により、シート状繊維基材に樹脂組成物を含浸させたものである。シート状繊維基材としては、例えば、ガラスクロス、アラミド不織布、液晶ポリマー不織布等が挙げられる。また、薄型化の観点から、シート状繊維基材の厚さは、好ましくは９００μｍ以下、より好ましくは８００μｍ以下、さらに好ましくは７００μｍ以下、特に好ましくは６００μｍ以下であり、また、好ましくは１μｍ以上、１．５μｍ以上、２μｍ以上である。このプリプレグの厚さは、上述の樹脂シートにおける樹脂組成物層と同様の範囲でありうる。このようなプリプレグを用いた回路基板の製造方法は、基本的に、樹脂シートを用いる場合と同様である。
【０１５４】
［１３．半導体チップパッケージ］
本発明の第一実施形態に係る半導体チップパッケージは、上述した回路基板と、この回路基板に搭載された半導体チップとを含む。この半導体チップパッケージは、回路基板に半導体チップを接合することにより、製造することができる。
【０１５５】
回路基板と半導体チップとの接合条件は、半導体チップの端子電極と回路基板の回路配線とが導体接続できる任意の条件を採用できる。例えば、半導体チップのフリップチップ実装において使用される条件を採用できる。また、例えば、半導体チップと回路基板との間に、絶縁性の接着剤を介して接合してもよい。
【０１５６】
接合方法の例としては、半導体チップを回路基板に圧着する方法が挙げられる。圧着条件としては、圧着温度は通常１２０℃〜２４０℃の範囲（好ましくは１３０℃〜２００℃の範囲、より好ましくは１４０℃〜１８０℃の範囲）、圧着時間は通常１秒間〜６０秒間の範囲（好ましくは５秒間〜３０秒間）である。
【０１５７】
また、接合方法の他の例としては、半導体チップを回路基板にリフローして接合する方法が挙げられる。リフロー条件は、１２０℃〜３００℃の範囲としてもよい。
【０１５８】
半導体チップを回路基板に接合した後、半導体チップをモールドアンダーフィル材で充填してもよい。このモールドアンダーフィル材として、上述した樹脂組成物を用いてもよく、また、上述した樹脂シートを用いてもよい。
【０１５９】
本発明の第二実施形態に係る半導体チップパッケージは、半導体チップと、この半導体チップを封止する前記樹脂組成物の硬化物とを含む。このような半導体チップパッケージでは、通常、樹脂組成物の硬化物は封止層として機能する。第二実施形態に係る半導体チップパッケージとしては、例えば、Ｆａｎ−ｏｕｔ型ＷＬＰが挙げられる。
【０１６０】
図１は、本発明の第二実施形態に係る半導体チップパッケージの一例としてのＦａｎ−ｏｕｔ型ＷＬＰを模式的に示す断面図である。Ｆａｎ−ｏｕｔ型ＷＬＰとしての半導体チップパッケージ１００は、例えば、図１に示すように、半導体チップ１１０；半導体チップ１１０の周囲を覆うように形成された封止層１２０；半導体チップ１１０の封止層１２０とは反対側の面に設けられた、絶縁層としての再配線形成層１３０；導体層としての再配線層１４０；ソルダーレジスト層１５０；及び、バンプ１６０を備える。
【０１６１】
このような半導体チップパッケージの製造方法は、
（Ａ）基材に仮固定フィルムを積層する工程、
（Ｂ）半導体チップを、仮固定フィルム上に仮固定する工程、
（Ｃ）半導体チップ上に封止層を形成する工程、
（Ｄ）基材及び仮固定フィルムを半導体チップから剥離する工程、
（Ｅ）半導体チップの基材及び仮固定フィルムを剥離した面に、絶縁層としての再配線形成層を形成する工程、
（Ｆ）再配線形成層上に、導体層としての再配線層を形成する工程、並びに、
（Ｇ）再配線層上にソルダーレジスト層を形成する工程、
を含む。また、前記の半導体チップパッケージの製造方法は、
（Ｈ）複数の半導体チップパッケージを、個々の半導体チップパッケージにダイシングし、個片化する工程
を含んでいてもよい。以下、この製造方法について詳細に説明する。
【０１６２】
（工程（Ａ））
工程（Ａ）は、基材に仮固定フィルムを積層する工程である。基材と仮固定フィルムとの積層条件は、回路基板の製造方法における基材と樹脂シートとの積層条件と同様でありうる。
【０１６３】
基材としては、例えば、シリコンウェハー；ガラスウェハー；ガラス基板；銅、チタン、ステンレス、冷間圧延鋼板（ＳＰＣＣ）等の金属基板；ＦＲ−４基板等の、ガラス繊維にエポキシ樹脂等をしみこませ熱硬化処理した基板；ＢＴ樹脂等のビスマレイミドトリアジン樹脂からなる基板；などが挙げられる。
【０１６４】
仮固定フィルムは、半導体チップから剥離でき、且つ、半導体チップを仮固定することができる任意の材料を用いうる。市販品としては、日東電工社製「リヴァアルファ」等が挙げられる。
【０１６５】
（工程（Ｂ））
工程（Ｂ）は、半導体チップを、仮固定フィルム上に仮固定する工程である。半導体チップの仮固定は、例えば、フリップチップボンダー、ダイボンダー等の装置を用いて行うことができる。半導体チップの配置のレイアウト及び配置数は、仮固定フィルムの形状、大きさ、目的とする半導体パッケージの生産数等に応じて適切に設定できる。例えば、複数行で、かつ複数列のマトリックス状に半導体チップを整列させて、仮固定してもよい。
【０１６６】
（工程（Ｃ））
工程（Ｃ）は、半導体チップ上に封止層を形成する工程である。封止層は、上述した樹脂組成物の硬化物によって形成する。封止層は、通常、半導体チップ上に樹脂組成物層を形成する工程と、この樹脂組成物層を熱硬化させて封止層を形成する工程とを含む方法で形成する。
【０１６７】
樹脂組成物の優れた圧縮成型性を活用して、樹脂組成物層の形成は、圧縮成型法によって行うことが好ましい。圧縮成型法では、通常、半導体チップ及び樹脂組成物を型に配置し、その型内で樹脂組成物に圧力及び必要に応じて熱を加えて、半導体チップを覆う樹脂組成物層を形成する。
圧縮成型法の具体的な操作は、例えば、下記のようにしうる。圧縮成型用の型として、上型及び下型を用意する。また、前記のように仮固定フィルム上に仮固定された半導体チップに、樹脂組成物を塗布する。樹脂組成物を塗布された半導体チップを、基材及び仮固定フィルムと一緒に、下型に取り付ける。その後、上型と下型とを型締めして、樹脂組成物に熱及び圧力を加えて、圧縮成型を行う。
また、圧縮成型法の具体的な操作は、例えば、下記のようにしてもよい。圧縮成型用の型として、上型及び下型を用意する。下型に、樹脂組成物を載せる。また、上型に、半導体チップを、基材及び仮固定フィルムと一緒に取り付ける。その後、下型に載った樹脂組成物が上型に取り付けられた半導体チップに接するように上型と下型とを型締めし、熱及び圧力を加えて、圧縮成型を行う。
【０１６８】
成型条件は、樹脂組成物の組成により異なり、良好な封止が達成されるように適切な条件を採用できる。例えば、成型時の型の温度は、樹脂組成物が優れた圧縮成型性を発揮できる温度が好ましく、好ましくは８０℃以上、より好ましくは１００℃以上、特に好ましくは１２０℃以上であり、好ましくは２００℃以下、より好ましくは１７０℃以下、特に好ましくは１５０℃以下である。また、成形時に加える圧力は、好ましくは１ＭＰａ以上、より好ましくは３ＭＰａ以上、特に好ましくは５ＭＰａ以上であり、好ましくは５０ＭＰａ以下、より好ましくは３０ＭＰａ以下、特に好ましくは２０ＭＰａ以下である。キュアタイムは、好ましくは１分以上、より好ましくは２分以上、特に好ましくは５分以上であり、好ましくは６０分以下、より好ましくは３０分以下、特に好ましくは２０分以下である。通常、樹脂組成物層の形成後、型は取り外される。型の取り外しは、樹脂組成物層の熱硬化前に行ってもよく、熱硬化後に行ってもよい。
【０１６９】
樹脂組成物層の形成は、樹脂シートと半導体チップとを積層することによって行ってもよい。例えば、樹脂シートの樹脂組成物層と半導体チップとを加熱圧着することにより、半導体チップ上に樹脂組成物層を形成することができる。樹脂シートと半導体チップとの積層は、通常、基材の代わりに半導体チップを用いて、回路基板の製造方法における樹脂シートと基材との積層と同様にして行うことができる。
【０１７０】
半導体チップ上に樹脂組成物層を形成した後で、この樹脂組成物層を熱硬化させて、半導体チップを覆う封止層を得る。これにより、樹脂組成物の硬化物による半導体チップの封止が行われる。樹脂組成物層の熱硬化条件は、回路基板の製造方法における樹脂組成物層の熱硬化条件と同じ条件を採用してもよい。さらに、樹脂組成物層を熱硬化させる前に、樹脂組成物層に対して、硬化温度よりも低い温度で加熱する予備加熱処理を施してもよい。この予備加熱処理の処理条件は、回路基板の製造方法における予備加熱処理と同じ条件を採用してもよい。
【０１７１】
（工程（Ｄ））
工程（Ｄ）は、基材及び仮固定フィルムを半導体チップから剥離する工程である。剥離方法は、仮固定フィルムの材質に応じた適切な方法を採用することが望ましい。剥離方法としては、例えば、仮固定フィルムを加熱、発泡又は膨張させて剥離する方法が挙げられる。また、剥離方法としては、例えば、基材を通して仮固定フィルムに紫外線を照射して、仮固定フィルムの粘着力を低下させて剥離する方法が挙げられる。
【０１７２】
仮固定フィルムを加熱、発泡又は膨張させて剥離する方法において、加熱条件は、通常、１００℃〜２５０℃で１秒間〜９０秒間又は５分間〜１５分間である。また、紫外線を照射して仮固定フィルムの粘着力を低下させて剥離する方法において、紫外線の照射量は、通常、１０ｍＪ／ｃｍ２〜１０００ｍＪ／ｃｍ２である。
【０１７３】
（工程（Ｅ））
工程（Ｅ）は、半導体チップの基材及び仮固定フィルムを剥離した面に、絶縁層としての再配線形成層を形成する工程である。
【０１７４】
再配線形成層の材料は、絶縁性を有する任意の材料を用いることができる。中でも、半導体チップパッケージの製造のしやすさの観点から、感光性樹脂及び熱硬化性樹脂が好ましい。また、この熱硬化性樹脂として、本発明の樹脂組成物を用いてもよい。
【０１７５】
再配線形成層を形成した後、半導体チップと再配線層とを層間接続するために、再配線形成層にビアホールを形成してもよい。
【０１７６】
再配線形成層の材料が感光性樹脂である場合のビアホールの形成方法では、通常、再配線形成層の表面に、マスクパターンを通して活性エネルギー線を照射して、照射部の再配線形成層を光硬化させる。活性エネルギー線としては、例えば、紫外線、可視光線、電子線、Ｘ線等が挙げられ、特に紫外線が好ましい。紫外線の照射量及び照射時間は、感光性樹脂に応じて適切に設定できる。露光方法としては、例えば、マスクパターンを再配線形成層に密着させて露光する接触露光法、マスクパターンを再配線形成層に密着させずに平行光線を使用して露光する非接触露光法、などが挙げられる。
【０１７７】
再配線形成層を光硬化させた後で、再配線形成層を現像し、未露光部を除去して、ビアホールを形成する。現像は、ウェット現像、ドライ現像のいずれを行ってもよい。現像の方式としては、例えば、ディップ方式、パドル方式、スプレー方式、ブラッシング方式、スクラッピング方式等が挙げられ、解像性の観点から、パドル方式が好適である。
【０１７８】
再配線形成層の材料が熱硬化性樹脂である場合のビアホールの形成方法としては、例えば、レーザー照射、エッチング、メカニカルドリリング等が挙げられる。中でも、レーザー照射が好ましい。レーザー照射は、炭酸ガスレーザー、ＵＶ−ＹＡＧレーザー、エキシマレーザー等の光源を用いる適切なレーザー加工機を用いて行うことができる。
【０１７９】
ビアホールの形状は、特に限定されないが、一般的には円形（略円形）とされる。ビアホールのトップ径は、好ましくは５０μｍ以下、より好ましくは３０μｍ以下、さらに好ましくは２０μｍ以下であり、好ましくは３μｍ以上、好ましくは１０μｍ以上、より好ましくは１５μｍ以上である。ここで、ビアホールのトップ径とは、再配線形成層の表面でのビアホールの開口の直径をいう。
【０１８０】
（工程（Ｆ））
工程（Ｆ）は、再配線形成層上に、導体層としての再配線層を形成する工程である。再配線形成層上に再配線層を形成する方法は、回路基板の製造方法における絶縁層上への導体層の形成方法と同様でありうる。また、工程（Ｅ）及び工程（Ｆ）を繰り返し行い、再配線層及び再配線形成層を交互に積み上げて（ビルドアップ）もよい。
【０１８１】
（工程（Ｇ））
工程（Ｇ）は、再配線層上にソルダーレジスト層を形成する工程である。ソルダーレジスト層の材料は、絶縁性を有する任意の材料を用いることができる。中でも、半導体チップパッケージの製造のしやすさの観点から、感光性樹脂及び熱硬化性樹脂が好ましい。また、熱硬化性樹脂として、本発明の樹脂組成物を用いてもよい。
【０１８２】
また、工程（Ｇ）では、必要に応じて、バンプを形成するバンピング加工を行ってもよい。バンピング加工は、半田ボール、半田めっきなどの方法で行うことができる。また、バンピング加工におけるビアホールの形成は、工程（Ｅ）と同様に行うことができる。
【０１８３】
（工程（Ｈ））
半導体チップパッケージの製造方法は、工程（Ａ）〜（Ｇ）以外に、工程（Ｈ）を含んでいてもよい。工程（Ｈ）は、複数の半導体チップパッケージを個々の半導体チップパッケージにダイシングし、個片化する工程である。半導体チップパッケージを個々の半導体チップパッケージにダイシングする方法は特に限定されない。
【０１８４】
本発明の第三実施形態に係る半導体チップパッケージは、例えば図１に一例を示すような半導体チップパッケージ１００において、再配線形成層１３０又はソルダーレジスト層１５０を、本発明の樹脂組成物の硬化物で形成した半導体チップパッケージである。
【０１８５】
［１４．半導体装置］
上述した半導体チップパッケージが実装される半導体装置としては、例えば、電気製品（例えば、コンピューター、携帯電話、スマートフォン、タブレット型デバイス、ウェラブルデバイス、デジタルカメラ、医療機器、及びテレビ等）及び乗物（例えば、自動二輪車、自動車、電車、船舶及び航空機等）等に供される各種半導体装置が挙げられる。
【実施例】
【０１８６】
以下、本発明について、実施例を示して具体的に説明する。ただし、本発明は以下の実施例に限定されるものでは無い。以下の説明において、量を表す「部」及び「％」は、別途明示の無い限り、それぞれ「質量部」及び「質量％」を意味する。また、以下に説明する操作は、別途明示の無い限り、常温常圧の環境で行った。
【０１８７】
［エポキシ樹脂の粘度の測定方法］
以下の実施例及び比較例において、エポキシ樹脂の粘度は、Ｅ型粘度計（東機産業社製「ＲＥ−２５Ｕ」、１°３４’×Ｒ２４のコーンロータを使用）を用いて、４５℃、１ｒｐｍの条件で測定した。
【０１８８】
［実施例１］
液状ポリブタジエンエポキシ樹脂（日本曹達社製「ＪＰ−４００」、エポキシ当量２３０、数平均分子量Ｍｎ＝３５００、４５℃における粘度５．５Ｐａ・ｓ、ガラス転移温度−６２℃）２部、Ｎ−フェニル−３−アミノプロピルトリメトキシシラン（信越化学工業社製「ＫＢＭ５７３」）で表面処理された球状シリカ（平均粒径３．５μｍ、比表面積３．７ｍ２／ｇ）９０部、酸無水物硬化剤（新日本理化社製「ＨＮＡ−１００」、酸無水物当量１７９）１０部、グリシジルアミン型エポキシ樹脂（ＡＤＥＫＡ社製「ＥＰ−３９８０Ｓ」、エポキシ当量１１５）３部、グリシジルアミン型エポキシ樹脂（三菱化学社製「６３０」、エポキシ当量９５）７部、ビスフェノールＡ型エポキシ樹脂（ＤＩＣ社製「ＥＸＡ−８５０ＣＲＰ」、エポキシ当量１７３）３部、イミダゾール系硬化促進剤（四国化成社製「２Ｅ４ＭＺ」）０．１部をミキサーで混合して、樹脂組成物を得た。
【０１８９】
［実施例２］
酸無水物硬化剤（新日本理化社製「ＨＮＡ−１００」）１０部の代わりに、クレゾールノボラック型硬化剤（ＤＩＣ社製「ＫＡ−１１６０」、フェノール性水酸基当量１１７）５部を用いた。
以上の事項以外は、実施例１と同じ操作を行って、樹脂組成物を得た。
【０１９０】
［実施例３］
酸無水物硬化剤（新日本理化社製「ＨＮＡ−１００」）１０部の代わりに、液状ノボラック型フェノール硬化剤（明和化成社製「ＭＥＨ−８０００Ｈ」、フェノール性水酸基当量１４１）５部を用いた。
以上の事項以外は、実施例１と同じ操作を行って、樹脂組成物を得た。
【０１９１】
［実施例４］
グリシジルアミン型エポキシ樹脂（三菱化学社製「６３０」）の量を、７部から８部に変更した。
また、ビスフェノールＡ型エポキシ樹脂（ＤＩＣ社製「ＥＸＡ−８５０ＣＲＰ」）３部の代わりに、脂肪族エポキシ樹脂（三菱化学社製「ＹＥＤ−２１６Ｄ」、エポキシ当量１２０）２部を用いた。
以上の事項以外は、実施例１と同じ操作を行って、樹脂組成物を得た。
【０１９２】
［実施例５］
酸無水物硬化剤（新日本理化社製「ＨＮＡ−１００」）１０部の代わりに、液状ノボラック型フェノール硬化剤（明和化成社製「ＭＥＨ−８０００Ｈ」、フェノール性水酸基当量１４１）５部を用いた。
また、グリシジルアミン型エポキシ樹脂（三菱化学社製「６３０」）７部の代わりに、グリシジルアミン型エポキシ樹脂（住友化学社製「ＥＬＭ−１００Ｈ」、エポキシ当量１０６）７部を用いた。
以上の事項以外は、実施例１と同じ操作を行って、樹脂組成物を得た。
【０１９３】
［比較例１］
液状ポリブタジエンエポキシ樹脂（日本曹達社製「ＪＰ−４００」）２部の代わりに、ポリブタジエンエポキシ樹脂（日本曹達社製「ＪＰ−２００」、エポキシ当量２１０〜２４０、数平均分子量Ｍｎ＝２２００、４５℃における粘度１００Ｐａ・ｓ）２部を用いた。
以上の事項以外は、実施例１と同じ操作を行って、樹脂組成物を得た。
【０１９４】
［比較例２］
液状ポリブタジエンエポキシ樹脂（日本曹達社製「ＪＰ−４００」）２部の代わりに、ポリブタジエンエポキシ樹脂（ダイセル社製「ＰＢ−３６００」、エポキシ当量１９３、数平均分子量Ｍｎ＝５９００、４５℃における粘度４５Ｐａ・ｓ）２部を用いた。
また、酸無水物硬化剤（新日本理化社製「ＨＮＡ−１００」）１０部の代わりに、クレゾールノボラック型硬化剤（ＤＩＣ社製「ＫＡ−１１６０」、フェノール性水酸基当量１１７）５部を用いた。
以上の事項以外は、実施例１と同じ操作を行って、樹脂組成物を得た。
【０１９５】
［比較例３］
液状ポリブタジエンエポキシ樹脂（日本曹達社製「ＪＰ−４００」）を使用しなかった。
また、酸無水物硬化剤（新日本理化社製「ＨＮＡ−１００」、酸無水物当量１７９）１０部の代わりに、クレゾールノボラック型硬化剤（ＤＩＣ社製「ＫＡ−１１６０」、フェノール性水酸基当量１１７）５部を用いた。
さらに、グリシジルアミン型エポキシ樹脂（ＡＤＥＫＡ社製「ＥＰ−３９８０Ｓ」、エポキシ当量１１５）の量を、３部から５部に変更した。
以上の事項以外は、実施例１と同じ操作を行って、樹脂組成物を得た。
【０１９６】
［樹脂組成物の硬化物の線熱膨張係数（ＣＴＥ）の測定］
（評価用硬化物の作製）
片面に離型処理を施されたポリエチレンテレフタレートフィルム（リンテック社製「５０１０１０」、厚さ３８μｍ、２４０ｍｍ角）を用意した。このポリエチレンテレフタレートフィルムの離型処理を施されていない未処理面に、ガラス布基材エポキシ樹脂両面銅張積層板（松下電工社製「Ｒ５７１５ＥＳ」、厚さ０．７ｍｍ、２５５ｍｍ角）を重ね、四辺をポリイミド接着テープ（幅１０ｍｍ）で固定した。これにより、ポリエチレンテレフタレートフィルム及びガラス布基材エポキシ樹脂両面銅張積層板を含む固定ＰＥＴフィルムを得た。
【０１９７】
実施例及び比較例で製造した樹脂組成物にメチルエチルケトンを加えて希釈し、当該樹脂組成物の粘度を４０００ｍＰａ・ｓに調整した。また、支持体として、アルキド樹脂系離型剤（リンテック社製「ＡＬ−５」）で表面に離型処理を施されたポリエチレンテレフタレートフィルム（東レ社製「ルミラーＲ８０」、厚さ３８μｍ、軟化点１３０℃）を用意した。この支持体上に、前記のように粘度調整された樹脂組成物を、乾燥後の樹脂組成物層の厚さが１００μｍとなるように、ダイコーターを用いて塗布した。塗布された樹脂組成物層を、８０℃〜１２０℃（平均１００℃）で１０分間乾燥し、支持体及び樹脂組成物層を含む樹脂シートを得た。
【０１９８】
各樹脂シート（樹脂組成物層の厚さ１００μｍ）を、２００ｍｍ角の正方形に切り取った。切り取った樹脂シートを、バッチ式真空加圧ラミネーター（ニッコー・マテリアルズ社製の２ステージビルドアップラミネーター「ＣＶＰ７００」）を用いて、樹脂組成物層が固定ＰＥＴフィルムのポリエチレンテレフタレートフィルム側の面（即ち、離型処理を施された面）の中央に接するようにラミネートし、複層試料を得た。前記のラミネートは、３０秒間減圧して気圧を１３ｈＰａ以下に調整した後、温度１００℃、圧力０．７４ＭＰａにて３０秒間圧着させることにより、実施した。
【０１９９】
次いで、得られた複層試料を、１００℃のオーブンに投入して３０分間加熱し、その後、１７５℃のオーブンに移し替えて３０分間加熱して、樹脂組成物層を熱硬化させた。その後、複層試料を室温雰囲気下に取り出し、支持体を剥離した後、１９０℃のオーブンに投入して９０分間加熱して、樹脂組成物層を更に熱硬化させた。得られた複層試料は、樹脂組成物層が硬化した硬化物層、ポリエチレンテレフタレートフィルム、及び、ガラス布基材エポキシ樹脂両面銅張積層板をこの順で含んでいた。
【０２００】
前記の熱硬化の後、ポリイミド接着テープを剥がし、ガラス布基材エポキシ樹脂両面銅張積層板を取り外し、更にポリエチレンテレフタレートフィルムを剥がして、シート状の樹脂組成物の硬化物を得た。得られた硬化物を、「評価用硬化物」と称することがある。
【０２０１】
（ＣＴＥ測定）
前記の評価用硬化物を、幅５ｍｍ、長さ１５ｍｍに切断して、試験片を得た。この試験片について、熱機械分析装置（リガク社製「Ｔｈｅｒｍｏ  Ｐｌｕｓ  ＴＭＡ８３１０」）を用いて、引張加重法にて熱機械分析を行った。詳細には、試験片を前記熱機械分析装置に装着した後、荷重１ｇ、昇温速度５℃／分の測定条件にて、連続して２回測定を行った。そして、２回目の測定において、２５℃から１５０℃までの範囲における平面方向の線熱膨張係数（ｐｐｍ／℃）を算出した。
【０２０２】
［反り量の測定］
１２インチシリコンウエハ上に、実施例及び比較例で製造した樹脂組成物を、コンプレッションモールド装置（金型温度：１３０℃、圧力：６ＭＰａ、キュアタイム：１０分）を用いて圧縮成型して、厚さ３００μｍの樹脂組成物層を形成した。その後、１８０℃で９０分加熱して、樹脂組成物層を熱硬化させた。これにより、シリコンウエハと樹脂組成物の硬化物層とを含む試料基板を得た。
【０２０３】
シャドウモアレ測定装置（Ａｋｏｒｏｍｅｔｒｉｘ社製「ＴｈｅｒｍｏｉｒｅＡＸＰ」）を用いて、前記の試料基板を３５℃、２６０℃及び３５℃の順で加熱及び冷却した際の反り量を測定した。測定は、電子情報技術産業協会規格のＪＥＩＴＡ  ＥＤＸ−７３１１−２４に準拠して行った。具体的には、測定領域の基板面の全データの最小二乗法によって算出した仮想平面を基準面として、その基準面から垂直方向の最小値と最大値との差を反り量として求めた。反り量が２ｍｍ未満を「○」、２ｍｍ以上を「×」と判定した。
【０２０４】
［密着性の評価］
１２インチシリコンウエハに、常温時に粘着性を有し且つ加熱時に容易に剥離できる熱剥離シート（Ｔｈｅｒｍａｌ  ｒｅｌｅａｓｅ  ｔａｐｅ；日東電工社製「リバアルファ」）を貼り付けた。この熱剥離シート上に、１ｃｍ角シリコンチップ（厚さ４００μｍ）を、等間隔に１００個置いた。続いて、シリコンチップを置かれた熱剥離シート上に、実施例及び比較例で製造した樹脂組成物を、コンプレッションモールド装置（金型温度：１３０℃、圧力：６ＭＰａ、キュアタイム：１０分）を用いて圧縮成型して、シリコンチップが埋め込まれた層厚さ５００μｍの樹脂組成物層を形成した。１８０℃で加熱して熱剥離シートを剥離可能な状態にして、熱剥離シート及びシリコンウエハを除去した。その後、樹脂組成物層を１８０℃で９０分加熱して、樹脂組成物層を熱硬化させた。これにより、樹脂組成物の硬化物層と、この硬化物層に埋め込まれたシリコンチップとを含む樹脂ウエハを得た。
【０２０５】
その後、樹脂ウエハのサーマルサイクルテストを実施した。このサーマルサイクルテストは、−５５℃への冷却と１２５℃への加熱とを１サイクルとして、前記の冷却及び加熱を１０００サイクル繰り返す試験である。サーマルサイクルテスト後に樹脂ウエハを観察し、シリコンチップと硬化物層との界面でデラミネーションを生じた場合を「×」、デラミネーションを生じなかった場合を「○」と判定した。また、樹脂組成物の圧縮成型後に樹脂組成物層の表面にクラックが発生した場合は「クラック」と判定した。
【０２０６】
［圧縮成型性の評価］
１２インチシリコンウエハ上に、実施例及び比較例で製造した樹脂組成物を、コンプレッションモールド装置（金型温度：１３０℃、圧力：６ＭＰａ、キュアタイム：１０分）を用いて圧縮成型して、厚さ３００μｍの樹脂組成物層を形成した。その後、樹脂組成物層を観察し、ウエハ端部まで樹脂組成物を充填できた場合を「○」、未充填が発生した場合を「×」、圧縮成型後に樹脂組成物層の表面にクラックが発生した場合を「クラック」と判定した。
【０２０７】
［誘電正接の測定方法］
表面に離型処理を施されたＳＵＳ板上に、実施例及び比較例で製造した樹脂組成物を、コンプレッションモールド装置（金型温度：１３０℃、圧力：６ＭＰａ、キュアタイム：１０分）を用いて圧縮成型して、厚さ３００μｍの樹脂組成物層を形成した。ＳＵＳ板を剥がし、樹脂組成物層を１８０℃９０分の加熱により熱硬化させて、樹脂組成物の硬化物層を得た。この硬化物層を、長さ８０ｍｍ、幅２ｍｍに切り出して、誘電正接測定用の評価サンプルを得た。この評価サンプルについて、分析装置（アジレントテクノロジーズ（Ａｇｉｌｅｎｔ  Ｔｅｃｈｎｏｌｏｇｉｅｓ）社製「ＨＰ８３６２Ｂ」）を用いた空洞共振摂動法により、測定温度２３℃、測定周波数５．８ＧＨｚで誘電正接を測定した。
【０２０８】
［結果］
上述した実施例及び比較例の結果を、下記の表に示す。下記の表において、略称の意味は、以下の通りである。
ＪＰ４００：液状ポリブタジエンエポキシ樹脂（日本曹達社製「ＪＰ−４００」、エポキシ当量２３０、数平均分子量Ｍｎ＝３５００、４５℃における粘度５．５Ｐａ・ｓ）。
ＪＰ２００：ポリブタジエンエポキシ樹脂（日本曹達社製「ＪＰ−２００」、エポキシ当量２１０〜２４０、数平均分子量Ｍｎ＝２２００、４５℃における粘度１００Ｐａ・ｓ）。
ＰＢ３６００：ポリブタジエンエポキシ樹脂（ダイセル社製「ＰＢ−３６００」、エポキシ当量１９３、数平均分子量Ｍｎ＝５９００、４５℃における粘度４５Ｐａ・ｓ）。
ＨＮＡ−１００：酸無水物硬化剤（新日本理化社製「ＨＮＡ−１００」、酸無水物当量１７９）。
ＫＡ−１１６０：クレゾールノボラック型硬化剤（ＤＩＣ社製「ＫＡ−１１６０」、フェノール性水酸基当量１１７）。
ＭＥＨ−８０００Ｈ：液状ノボラック型フェノール硬化剤（明和化成社製「ＭＥＨ−８０００Ｈ」、フェノール性水酸基当量１４１）。
ＥＰ−３９８０Ｓ：グリシジルアミン型エポキシ樹脂（ＡＤＥＫＡ社製「ＥＰ−３９８０Ｓ」、エポキシ当量１１５）。液状
ＹＥＤ−２１６Ｄ：脂肪族エポキシ樹脂（三菱化学社製「ＹＥＤ−２１６Ｄ」、エポキシ当量１２０）。液状
６３０：グリシジルアミン型エポキシ樹脂（三菱化学社製「６３０」、エポキシ当量９５）。液状
ＥＸＡ−８５０ＣＲＰ：ビスフェノールＡ型エポキシ樹脂（ＤＩＣ社製「ＥＸＡ−８５０ＣＲＰ」、エポキシ当量１７３）。液状
ＥＬＭ−１００Ｈ：グリシジルアミン型エポキシ樹脂（住友化学社製「ＥＬＭ−１００Ｈ」、エポキシ当量１０６）。
２Ｅ４ＭＺ：イミダゾール系硬化促進剤（四国化成社製「２Ｅ４ＭＺ」）。
【０２０９】
【表１】
2019014843.tif 000006
【０２１０】
［検討］
表１から分かるように、実施例に係る樹脂組成物は、圧縮成型性に優れる。また、実施例に係る樹脂組成物の硬化物は、線熱膨張係数が低く、反りを抑制でき、且つ、加熱及び冷却を繰り返しても高い密着性に優れる。よって、本発明により、線熱膨張係数が低く、反りを抑制でき、加熱及び冷却を繰り返しても高い密着性が得られる硬化物を得ることができ、且つ、圧縮成型性に優れる樹脂組成物層を実現できることが確認された。
また、分子内にアルケン骨格を有するエポキシ樹脂を用いていない比較例３と実施例とを対比することにより、分子内にアルケン骨格を有するエポキシ樹脂を用いた本発明の樹脂組成物によれば、通常、誘電正接が低い硬化物が得られることが確認された。
また、実施例１〜５において、（Ｄ）成分〜（Ｅ）成分を含有しない場合であっても、程度に差はあるものの、上記実施例と同様の結果に帰着することを確認している。
【符号の説明】
【０２１１】
１００  半導体チップパッケージ
１１０  半導体チップ
１２０  封止層
１３０  再配線形成層
１４０  再配線層
１５０  ソルダーレジスト層
１６０  バンプ
【図１】
2019014843.tif 000007